(57)【特許請求の範囲】
【請求項１】
ゲート電極と、
ゲート絶縁膜を介して、前記ゲート電極と重なる領域を有する、酸化物半導体膜と、
前記酸化物半導体膜と電気的に接続された、ソース電極と、
前記酸化物半導体膜と電気的に接続された、ドレイン電極と、を有し、
前記酸化物半導体膜は、側端部にテーパを有し、
前記酸化物半導体膜の側端部は、第１の領域と、第２の領域と、を有し、
前記第１の領域は、前記ソース電極及び前記ドレイン電極と重なり、
前記第２の領域は、前記ソース電極及び前記ドレイン電極と重ならず、
前記第１の領域の塩素濃度は、前記第２の領域の塩素濃度より低く、
前記第２の領域の塩素濃度は、５×１０１８ａｔｏｍｓ／ｃｍ３以下を満たすことを特徴とする半導体装置。
【請求項２】
ゲート電極と、
ゲート絶縁膜を介して、前記ゲート電極と重なる領域を有する、酸化物半導体膜と、
前記酸化物半導体膜と電気的に接続された、ソース電極と、
前記酸化物半導体膜と電気的に接続された、ドレイン電極と、を有し、
前記酸化物半導体膜は、側端部にテーパを有し、
前記酸化物半導体膜の側端部は、第１の領域と、第２の領域と、を有し、
前記第１の領域は、前記ソース電極及び前記ドレイン電極と重なり、
前記第２の領域は、前記ソース電極及び前記ドレイン電極と重ならず、
前記第１の領域のフッ素濃度は、前記第２の領域のフッ素濃度より低く、
前記第２の領域のフッ素濃度は、５×１０１８ａｔｏｍｓ／ｃｍ３以下を満たすことを特徴とする半導体装置。
【請求項３】
ゲート電極と、
ゲート絶縁膜を介して、前記ゲート電極と重なる領域を有する、酸化物半導体膜と、
前記酸化物半導体膜と電気的に接続された、ソース電極と、
前記酸化物半導体膜と電気的に接続された、ドレイン電極と、を有し、
前記酸化物半導体膜は、側端部にテーパを有し、
前記酸化物半導体膜の側端部は、第１の領域と、第２の領域と、を有し、
前記第１の領域は、前記ソース電極及び前記ドレイン電極と重なり、
前記第２の領域は、前記ソース電極及び前記ドレイン電極と重ならず、
前記第１の領域のボロン濃度は、前記第２の領域のボロン濃度より低く、
前記第２の領域のボロン濃度は、５×１０１６ａｔｏｍｓ／ｃｍ３以下を満たすことを特徴とする半導体装置。
【請求項４】
ゲート電極と、
ゲート絶縁膜を介して、前記ゲート電極と重なる領域を有する、酸化物半導体膜と、
前記酸化物半導体膜と電気的に接続された、ソース電極と、
前記酸化物半導体膜と電気的に接続された、ドレイン電極と、を有し、
前記酸化物半導体膜は、側端部にテーパを有し、
前記酸化物半導体膜の側端部は、第１の領域と、第２の領域と、を有し、
前記第１の領域は、前記ソース電極及び前記ドレイン電極と重なり、
前記第２の領域は、前記ソース電極及び前記ドレイン電極と重ならず、
前記第１の領域の窒素濃度は、前記第２の領域の窒素濃度より低く、
前記第２の領域の窒素濃度は、１×１０１８ａｔｏｍｓ／ｃｍ３以下を満たすことを特徴とする半導体装置。
【発明の詳細な説明】
【技術分野】
【０００１】
半導体装置及び半導体装置の作製方法に関する。
【０００２】
なお、本明細書中において半導体装置とは、半導体特性を利用することで機能しうる装
置全般を指し、電気光学装置、半導体回路及び電子機器は全て半導体装置である。
【背景技術】
【０００３】
絶縁表面を有する基板上に形成された半導体薄膜を用いてトランジスタを構成する技術
が注目されている。該トランジスタは集積回路（ＩＣ）や画像表示装置（単に表示装置と
も表記する）のような電子デバイスに広く応用されている。トランジスタに適用可能な半
導体薄膜としてシリコン系半導体材料が広く知られているが、その他の材料として酸化物
半導体が注目されている。
【０００４】
例えば、インジウム（Ｉｎ）、ガリウム（Ｇａ）、及び亜鉛（Ｚｎ）を含むアモルファ
ス酸化物（Ｉｎ−Ｇａ−Ｚｎ−Ｏ系アモルファス酸化物）からなる半導体薄膜を用いたト
ランジスタが開示されている（特許文献１参照）。また、同様のトランジスタを作製して
表示装置の画素のスイッチング素子などに用いる技術が特許文献２で開示されている。
【０００５】
また、このようなトランジスタに用いる酸化物半導体について、「酸化物半導体は不純
物に対して鈍感であり、膜中にはかなりの金属不純物が含まれていても問題がなく、ナト
リウムのようなアルカリ金属が多量に含まれる廉価なソーダ石灰ガラスも使える」といっ
たことも述べられている（非特許文献１参照）。
【先行技術文献】
【特許文献】
【０００６】
【特許文献１】特開２００６−１６５５２９号公報
【特許文献２】特開２００６−１６５５２８号公報
【非特許文献】
【０００７】
【非特許文献１】神谷、野村、細野、「アモルファス酸化物半導体の物性とデバイス開発の現状」、固体物理、２００９年９月号、Ｖｏｌ．４４、ｐｐ．６２１−６３３
【発明の概要】
【発明が解決しようとする課題】
【０００８】
しかしながら、酸化物半導体は不純物に対して鈍感であるという技術認識に従って、酸
化物半導体を用いたトランジスタの、デバイス構造および製造プロセスを設計すると、当
該トランジスタの電気的特性に異常が生じるといった問題が発生していた。例えば、トラ
ンジスタの電流−電圧特性曲線が、本来のしきい値電圧より低いゲート電圧で立ち上がっ
て一度電流が安定した後、再び本来のしきい値電圧で立ち上がってコブのような形状とな
る、といった問題があった。
【０００９】
このような問題に鑑み、良好なトランジスタ特性を有する、酸化物半導体を用いたトラ
ンジスタを提供することを課題の一とする。また、酸化物半導体を用いたトランジスタを
有する信頼性の高い半導体装置を提供することを課題の一とする。
【００１０】
また、信頼性の高い半導体装置を歩留まりよく作製し、高生産化を達成することを課題
の一とする。
【課題を解決するための手段】
【００１１】
そこで、酸化物半導体膜上に接してソース電極層およびドレイン電極層を設けたトラン
ジスタを有する半導体装置において、当該酸化物半導体膜の側面端部への不純物の混入、
および酸素欠損の発生を抑制する。これにより、当該酸化物半導体膜の側面端部において
寄生チャネルが形成され、当該トランジスタの電気的特性が変動するのを防止する。より
具体的には、例えば以下の態様とすることができる。
【００１２】
開示する発明の一態様は、絶縁表面を有する基板上にゲート電極層を形成し、ゲート電
極層上にゲート絶縁膜を形成し、ゲート絶縁膜上に、側面端部がテーパ形状を有する島状
の酸化物半導体膜を形成し、島状の酸化物半導体膜を覆う導電膜を形成し、導電膜を、ハ
ロゲンを含むエッチングガスを用いたプラズマ処理によって加工して、少なくともゲート
電極層の一部と重畳するようにソース電極層およびドレイン電極層を形成し、島状の酸化
物半導体膜の側面端部の露出している領域に不純物除去処理を行って、エッチングガスに
含まれる元素を除去し、島状の酸化物半導体膜の側面端部の露出している領域に第１の酸
素添加処理を行い、島状の酸化物半導体膜、ソース電極層およびドレイン電極層を覆って
第１の保護絶縁膜を形成する半導体装置の作製方法である。
【００１３】
上記において、不純物除去処理として、希フッ酸溶液またはシュウ酸溶液による洗浄処
理を行うことが好ましい。また、第１の酸素添加処理として、一酸化二窒素プラズマ処理
を行うことが好ましく、絶縁表面を有する基板の温度を３５０℃以上４００℃以下として
、一酸化二窒素プラズマ処理を行うことがさらに好ましい。
【００１４】
また、第１の保護絶縁膜として、酸化シリコンを含む膜または酸化窒化シリコンを含む
膜を用いることが好ましい。また、第１の保護絶縁膜の形成後、第２の酸素添加処理を行
うことが好ましい。また、第２の酸素添加処理の後、第１の保護絶縁膜を覆って酸化アル
ミニウムを含む第２の保護絶縁膜を設けることが好ましい。
【００１５】
また、開示する発明の他の一態様は、絶縁表面を有する基板上に設けられたゲート電極
層と、ゲート電極層上に設けられたゲート絶縁膜と、ゲート絶縁膜上に設けられた、側面
端部がテーパ形状を有する島状の酸化物半導体膜と、島状の酸化物半導体膜上に設けられ
た、少なくともゲート電極層の一部と重畳するソース電極層およびドレイン電極層と、島
状の酸化物半導体膜、ソース電極層およびドレイン電極層上に設けられた第１の保護絶縁
膜と、を有する半導体装置であり、島状の酸化物半導体膜の側面端部のソース電極層およ
びドレイン電極層と重畳していない領域における塩素濃度が５×１０１８ａｔｏｍｓ／ｃ
ｍ３以下であることが好ましい。
【００１６】
また、上記において、島状の酸化物半導体膜の側面端部のソース電極層およびドレイン
電極層と重畳していない領域におけるフッ素濃度が５×１０１８ａｔｏｍｓ／ｃｍ３以下
、またはボロン濃度が１×１０１６ａｔｏｍｓ／ｃｍ３以下、または、窒素濃度が１×１
０１７ａｔｏｍｓ／ｃｍ３以下であることが好ましい。
【００１７】
また、島状の酸化物半導体膜の側面端部のソース電極層およびドレイン電極層と重畳し
ている領域における塩素、フッ素またはボロンの濃度が、島状の酸化物半導体膜の側面端
部のソース電極層およびドレイン電極層と重畳していない領域における濃度より低くなり
うる。
【００１８】
また、第１の保護絶縁膜として、酸化シリコンを含む膜または酸化窒化シリコンを含む
膜を有し、第１の保護絶縁膜上に設けられた、酸化アルミニウムを含む第２の保護絶縁膜
を有することが好ましい。
【００１９】
また、本明細書等において「電極」や「配線」の用語は、これらの構成要素を機能的に
限定するものではない。例えば、「電極」は「配線」の一部として用いられることがあり
、その逆もまた同様である。さらに、「電極」や「配線」の用語は、複数の「電極」や「
配線」が一体となって形成されている場合なども含む。
【００２０】
また、「ソース」や「ドレイン」の機能は、異なる極性のトランジスタを採用する場合
や、回路動作において電流の方向が変化する場合などには入れ替わることがある。このた
め、本明細書においては、「ソース」や「ドレイン」の用語は、入れ替えて用いることが
できるものとする。
【００２１】
なお、本明細書等において、「電気的に接続」には、「何らかの電気的作用を有するも
の」を介して接続されている場合が含まれる。ここで、「何らかの電気的作用を有するも
の」は、接続対象間での電気信号の授受を可能とするものであれば、特に制限を受けない
。例えば、「何らかの電気的作用を有するもの」には、電極や配線をはじめ、トランジス
タなどのスイッチング素子、抵抗素子、インダクタ、キャパシタ、その他の各種機能を有
する素子などが含まれる。
【発明の効果】
【００２２】
良好なトランジスタ特性を有する、酸化物半導体を用いたトランジスタを提供する。酸
化物半導体を用いたトランジスタを有する信頼性の高い半導体装置を提供する。
【００２３】
また、信頼性の高い半導体装置を歩留まりよく作製し、高生産化を達成する。
【図面の簡単な説明】
【００２４】
【図１】半導体装置の一形態を説明する平面図及び断面図。
【図２】半導体装置の作製方法の一形態を説明する断面図。
【図３】半導体装置の作製方法の一形態を説明する断面図。
【図４】半導体装置の一形態を説明する平面図及び断面図。
【図５】半導体装置の一形態を説明する平面図。
【図６】半導体装置の一形態を説明する平面図及び断面図。
【図７】半導体装置の一形態を示す断面図。
【図８】半導体装置の一形態を示す回路図及び断面図。
【図９】電子機器を示す図。
【図１０】電子機器を示す図。
【図１１】計算に用いたＩｎＧａＺｎＯ４のモデルを示す図。
【図１２】計算に用いたＩｎＧａＺｎＯ４のモデルを示す図。
【図１３】計算に用いたＩｎＧａＺｎＯ４のモデルを示す図。
【図１４】計算に用いたＩｎＧａＺｎＯ４のモデルを示す図。
【図１５】ＢＴストレス試験に用いたトランジスタの平面図および断面図。
【発明を実施するための形態】
【００２５】
以下では、本明細書に開示する発明の実施の形態について図面を用いて詳細に説明する
。ただし、本明細書に開示する発明は以下の説明に限定されず、その形態および詳細を様
々に変更し得ることは、当業者であれば容易に理解される。また、本明細書に開示する発
明は以下に示す実施の形態の記載内容に限定して解釈されるものではない。なお、第１、
第２として付される序数詞は便宜上用いるものであり、工程順又は積層順を示すものでは
ない。また、本明細書において発明を特定するための事項として固有の名称を示すもので
はない。
【００２６】
（実施の形態１）
本実施の形態では、半導体装置及び半導体装置の作製方法の一形態を、図１乃至図４を
用いて説明する。本実施の形態では、半導体装置の一例として酸化物半導体膜を有するト
ランジスタを示す。
【００２７】
トランジスタはシングルゲート構造でもよいし、ダブルゲート構造もしくはトリプルゲ
ート構造であってもよい。また、チャネル形成領域の上下にゲート絶縁膜を介して配置さ
れた２つのゲート電極層を有する、デュアルゲート型でもよい。
【００２８】
図１に示すトランジスタ１４０は、ボトムゲート構造の一つであり、逆スタガ型トラン
ジスタともいうトランジスタの一例である。なお、図１（Ａ）は、トランジスタ１４０の
平面図であり、図１（Ｂ）は、図１（Ａ）のＸ１−Ｙ１における断面図であり、図１（Ｃ
）は、図１（Ａ）のＸ２−Ｙ２における断面図である。
【００２９】
図１に示すトランジスタ１４０は、絶縁表面を有する基板１００上に設けられたゲート
電極層１０１と、ゲート電極層１０１上に設けられたゲート絶縁膜１０２と、ゲート絶縁
膜１０２上に設けられた側面端部がテーパ形状を有する島状の酸化物半導体膜１０３と、
酸化物半導体膜１０３上に設けられた、少なくともゲート電極層１０１の一部と重畳する
ソース電極層１０５ａ及びドレイン電極層１０５ｂと、を有する。また、基板１００上に
設けられた下地絶縁膜１３６をトランジスタ１４０の構成要素に含めてもよい。また、酸
化物半導体膜１０３、ソース電極層１０５ａおよびドレイン電極層１０５ｂの上に設けら
れた第１の保護絶縁膜１０８、第２の保護絶縁膜１０９及び平坦化絶縁膜１１０をトラン
ジスタ１４０の構成要素に含めてもよい。
【００３０】
図１（Ｂ）および図１（Ｃ）に示すように、酸化物半導体膜１０３は、側面端部がテー
パ形状を有しており、テーパ角は適宜設定することができる。例えば、２０°乃至５０°
のテーパ角とすることができる。なお、テーパ角とは、テーパ形状を有する膜（例えば、
酸化物半導体膜１０３）を、その断面（基板の表面と直交する面）に垂直な方向から観察
した際に、当該膜の側面と底面がなす傾斜角を示す。なお、図１（Ａ）の酸化物半導体膜
１０３中に描かれた、酸化物半導体膜１０３の外形と相似形状の点線の四角形は、酸化物
半導体膜１０３の側面端部におけるテーパ形状とそれより内側の平坦な表面形状の境界線
に対応している。
【００３１】
酸化物半導体膜１０３に用いる酸化物半導体としては、少なくともインジウム（Ｉｎ）
、亜鉛（Ｚｎ）またはスズ（Ｓｎ）のいずれかを含む。特にＩｎとＺｎを含むことが好ま
しい。また、該酸化物半導体を用いたトランジスタの電気特性のばらつきを減らすための
スタビライザーとして、それらに加えてガリウム（Ｇａ）を有することが好ましい。また
、スタビライザーとしてＳｎを有することが好ましい。また、スタビライザーとしてハフ
ニウム（Ｈｆ）を有することが好ましい。また、スタビライザーとしてジルコニウム（Ｚ
ｒ）を有することが好ましい。
【００３２】
また、他のスタビライザーとして、ランタノイドである、ランタン（Ｌａ）、セリウム
（Ｃｅ）、プラセオジム（Ｐｒ）、ネオジム（Ｎｄ）、サマリウム（Ｓｍ）、ユウロピウ
ム（Ｅｕ）、ガドリニウム（Ｇｄ）、テルビウム（Ｔｂ）、ジスプロシウム（Ｄｙ）、ホ
ルミウム（Ｈｏ）、エルビウム（Ｅｒ）、ツリウム（Ｔｍ）、イッテルビウム（Ｙｂ）、
ルテチウム（Ｌｕ）のいずれか一種あるいは複数種を有してもよい。
【００３３】
例えば、酸化物半導体として、酸化インジウム、酸化スズ、酸化亜鉛、二元系金属の酸
化物であるＩｎ−Ｚｎ系酸化物、Ｉｎ−Ｇａ系酸化物、三元系金属の酸化物であるＩｎ−
Ｇａ−Ｚｎ系酸化物（ＩＧＺＯとも表記する）、Ｉｎ−Ｓｎ−Ｚｎ系酸化物、Ｉｎ−Ｈｆ
−Ｚｎ系酸化物、Ｉｎ−Ｌａ−Ｚｎ系酸化物、Ｉｎ−Ｃｅ−Ｚｎ系酸化物、Ｉｎ−Ｐｒ−
Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚ
ｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ
系酸化物、Ｉｎ−Ｈｏ−Ｚｎ系酸化物、Ｉｎ−Ｅｒ−Ｚｎ系酸化物、Ｉｎ−Ｔｍ−Ｚｎ系
酸化物、Ｉｎ−Ｙｂ−Ｚｎ系酸化物、Ｉｎ−Ｌｕ−Ｚｎ系酸化物、四元系金属の酸化物で
あるＩｎ−Ｓｎ−Ｇａ−Ｚｎ系酸化物、Ｉｎ−Ｈｆ−Ｇａ−Ｚｎ系酸化物、Ｉｎ−Ｓｎ−
Ｈｆ−Ｚｎ系酸化物を用いることができる。
【００３４】
なお、ここで、例えば、Ｉｎ−Ｇａ−Ｚｎ系酸化物とは、ＩｎとＧａとＺｎを主成分と
して有する酸化物という意味であり、ＩｎとＧａとＺｎの比率は問わない。また、Ｉｎと
ＧａとＺｎ以外の金属元素が入っていてもよい。
【００３５】
また、酸化物半導体として、ＩｎＭＯ３（ＺｎＯ）ｍ（ｍ＞０、且つ、ｍは整数でない
）で表記される材料を用いてもよい。なお、Ｍは、Ｇａ、Ｆｅ、Ｍｎ及びＣｏから選ばれ
た一の金属元素または複数の金属元素を示す。また、酸化物半導体として、Ｉｎ２ＳｎＯ
５（ＺｎＯ）ｎ（ｎ＞０、且つ、ｎは整数）で表記される材料を用いてもよい。
【００３６】
例えば、Ｉｎ：Ｇａ：Ｚｎ＝１：１：１（＝１／３：１／３：１／３）、Ｉｎ：Ｇａ：
Ｚｎ＝２：２：１（＝２／５：２／５：１／５）、あるいはＩｎ：Ｇａ：Ｚｎ＝３：１：
２（＝１／２：１／６：１／３）の原子数比のＩｎ−Ｇａ−Ｚｎ系酸化物やその組成の近
傍の酸化物を用いることができる。あるいは、Ｉｎ：Ｓｎ：Ｚｎ＝１：１：１（＝１／３
：１／３：１／３）、Ｉｎ：Ｓｎ：Ｚｎ＝２：１：３（＝１／３：１／６：１／２）ある
いはＩｎ：Ｓｎ：Ｚｎ＝２：１：５（＝１／４：１／８：５／８）の原子数比のＩｎ−Ｓ
ｎ−Ｚｎ系酸化物やその組成の近傍の酸化物を用いるとよい。
【００３７】
しかし、酸化物半導体は、これらに限られず、必要とする半導体特性（移動度、しきい
値、ばらつき等）に応じて適切な組成のものを用いればよい。また、必要とする半導体特
性を得るために、キャリア濃度や不純物濃度、欠陥密度、金属元素と酸素の原子数比、原
子間距離、密度等を適切なものとすることが好ましい。
【００３８】
例えば、Ｉｎ−Ｓｎ−Ｚｎ系酸化物では比較的容易に高い移動度が得られる。しかしな
がら、Ｉｎ−Ｇａ−Ｚｎ系酸化物でも、バルク内欠陥密度を低くすることにより移動度を
上げることができる。
【００３９】
なお、例えば、Ｉｎ、Ｇａ、Ｚｎの原子数比がＩｎ：Ｇａ：Ｚｎ＝ａ：ｂ：ｃ（ａ＋ｂ
＋ｃ＝１）である酸化物の組成が、原子数比がＩｎ：Ｇａ：Ｚｎ＝Ａ：Ｂ：Ｃ（Ａ＋Ｂ＋
Ｃ＝１）の酸化物の組成の近傍であるとは、ａ、ｂ、ｃが、（ａ−Ａ）２＋（ｂ−Ｂ）２
＋（ｃ−Ｃ）２≦ｒ２を満たすことをいう。ｒとしては、例えば、０．０５とすればよい
。他の酸化物でも同様である。
【００４０】
酸化物半導体膜１０３は水素などの不純物が十分に除去されることにより、または、十
分な酸素が供給されて酸素が過飽和の状態とされることにより、高純度化されたものであ
ることが望ましい。具体的には、酸化物半導体膜１０３の水素濃度は５×１０１９ａｔｏ
ｍｓ／ｃｍ３以下、望ましくは５×１０１８ａｔｏｍｓ／ｃｍ３以下、より望ましくは５
×１０１７ａｔｏｍｓ／ｃｍ３以下とする。なお、上述の酸化物半導体膜１０３中の水素
濃度は、二次イオン質量分析法（ＳＩＭＳ：Ｓｅｃｏｎｄａｒｙ  Ｉｏｎ  Ｍａｓｓ  Ｓ
ｐｅｃｔｒｏｍｅｔｒｙ）で測定されるものである。
【００４１】
また、酸化物半導体膜１０３は成膜直後において、化学量論的組成より酸素が多い過飽
和の状態とすることが好ましい。ここで、十分な酸素が供給されて酸素が過飽和の状態と
するため、酸化物半導体膜１０３を包みこむように過剰酸素を含む絶縁膜（ＳｉＯｘなど
）を接して設けることが好ましく、本実施の形態では、ゲート絶縁膜１０２および第１の
保護絶縁膜１０８が過剰酸素を含むことが好ましい。
【００４２】
酸化物半導体膜１０３は、単結晶、多結晶（ポリクリスタルともいう。）または非晶質
などの状態をとる。
【００４３】
好ましくは、酸化物半導体膜１０３は、ＣＡＡＣ−ＯＳ（Ｃ  Ａｘｉｓ  Ａｌｉｇｎｅ
ｄ  Ｃｒｙｓｔａｌｌｉｎｅ  Ｏｘｉｄｅ  Ｓｅｍｉｃｏｎｄｕｃｔｏｒ）膜とする。
【００４４】
ＣＡＡＣ−ＯＳ膜は、完全な単結晶ではなく、完全な非晶質でもない。ＣＡＡＣ−ＯＳ
膜は、非晶質相に結晶部を有する結晶−非晶質混相構造の酸化物半導体膜である。なお、
当該結晶部は、一辺が１００ｎｍ未満の立方体内に収まる大きさであることが多い。また
、透過型電子顕微鏡（ＴＥＭ：Ｔｒａｎｓｍｉｓｓｉｏｎ  Ｅｌｅｃｔｒｏｎ  Ｍｉｃｒ
ｏｓｃｏｐｅ）による観察像では、ＣＡＡＣ−ＯＳ膜に含まれる非晶質部と結晶部との境
界は明確ではない。また、ＴＥＭによってＣＡＡＣ−ＯＳ膜には粒界（グレインバウンダ
リーともいう。）は確認できない。そのため、ＣＡＡＣ−ＯＳ膜は、粒界に起因する電子
移動度の低下が抑制される。
【００４５】
ＣＡＡＣ−ＯＳ膜に含まれる結晶部は、ｃ軸がＣＡＡＣ−ＯＳ膜の被形成面の法線ベク
トルまたは表面の法線ベクトルに平行な方向に揃い、かつａｂ面に垂直な方向から見て三
角形状または六角形状の原子配列を有し、ｃ軸に垂直な方向から見て金属原子が層状また
は金属原子と酸素原子とが層状に配列している。なお、異なる結晶部間で、それぞれａ軸
およびｂ軸の向きが異なっていてもよい。本明細書において、単に垂直と記載する場合、
８５°以上９５°以下の範囲も含まれることとする。また、単に平行と記載する場合、−
５°以上５°以下の範囲も含まれることとする。
【００４６】
なお、ＣＡＡＣ−ＯＳ膜において、結晶部の分布が一様でなくてもよい。例えば、ＣＡ
ＡＣ−ＯＳ膜の形成過程において、酸化物半導体膜の表面側から結晶成長させる場合、被
形成面の近傍に対し表面の近傍では結晶部の占める割合が高くなることがある。また、Ｃ
ＡＡＣ−ＯＳ膜へ不純物を添加することにより、当該不純物添加領域において結晶部が非
晶質化することもある。
【００４７】
ＣＡＡＣ−ＯＳ膜に含まれる結晶部のｃ軸は、ＣＡＡＣ−ＯＳ膜の被形成面の法線ベク
トルまたは表面の法線ベクトルに平行な方向に揃うため、ＣＡＡＣ−ＯＳ膜の形状（被形
成面の断面形状または表面の断面形状）によっては互いに異なる方向を向くことがある。
なお、結晶部のｃ軸の方向は、ＣＡＡＣ−ＯＳ膜が形成されたときの被形成面の法線ベク
トルまたは表面の法線ベクトルに平行な方向となる。結晶部は、成膜することにより、ま
たは成膜後に加熱処理などの結晶化処理を行うことにより形成される。
【００４８】
ＣＡＡＣ−ＯＳ膜を用いたトランジスタは、可視光や紫外光の照射による電気特性の変
動が小さい。よって、当該トランジスタは、信頼性が高い。
【００４９】
なお、酸化物半導体膜を構成する酸素の一部は窒素で置換されてもよい。
【００５０】
また、ＣＡＡＣ−ＯＳのように結晶部を有する酸化物半導体では、よりバルク内欠陥を
低減することができ、表面の平坦性を高めればアモルファス状態の酸化物半導体以上の移
動度を得ることができる。表面の平坦性を高めるためには、平坦な表面上に酸化物半導体
を形成することが好ましく、具体的には、平均面粗さ（Ｒａ）が１ｎｍ以下、好ましくは
０．３ｎｍ以下、より好ましくは０．１ｎｍ以下の表面上に形成するとよい。
【００５１】
なお、Ｒａは、ＪＩＳ  Ｂ０６０１：２００１（ＩＳＯ４２８７：１９９７）で定義さ
れている算術平均粗さを曲面に対して適用できるよう三次元に拡張したものであり、「基
準面から指定面までの偏差の絶対値を平均した値」で表現でき、以下の式にて定義される
。
【００５２】
【数１】
0006049974.tif 000002
【００５３】
ここで、指定面とは、粗さ計測の対象となる面であり、座標（ｘ１，ｙ１，ｆ（ｘ１，
ｙ１））（ｘ１，ｙ２，ｆ（ｘ１，ｙ２））（ｘ２，ｙ１，ｆ（ｘ２，ｙ１））（ｘ２，
ｙ２，ｆ（ｘ２，ｙ２））の４点で表される四角形の領域とし、指定面をｘｙ平面に投影
した長方形の面積をＳ０、基準面の高さ（指定面の平均の高さ）をＺ０とする。Ｒａは原
子間力顕微鏡（ＡＦＭ：Ａｔｏｍｉｃ  Ｆｏｒｃｅ  Ｍｉｃｒｏｓｃｏｐｅ）にて評価可
能である。
【００５４】
ただし、本実施の形態で説明するトランジスタ１４０は、ボトムゲート型であるため、
酸化物半導体膜１０３の下方には基板１００とゲート電極層１０１とゲート絶縁膜１０２
が存在している。従って、上記平坦な表面を得るためにゲート電極層１０１及びゲート絶
縁膜１０２を形成した後、ＣＭＰ処理などの平坦化処理を行ってもよい。
【００５５】
酸化物半導体膜１０３の膜厚は、１ｎｍ以上３０ｎｍ以下（好ましくは５ｎｍ以上１０
ｎｍ以下）とし、スパッタリング法、ＭＢＥ（Ｍｏｌｅｃｕｌａｒ  Ｂｅａｍ  Ｅｐｉｔ
ａｘｙ）法、ＣＶＤ法、パルスレーザ堆積法、ＡＬＤ（Ａｔｏｍｉｃ  Ｌａｙｅｒ  Ｄｅ
ｐｏｓｉｔｉｏｎ）法等を適宜用いることができる。また、酸化物半導体膜１０３は、ス
パッタリングターゲット表面に対し、概略垂直に複数の基板表面がセットされた状態で成
膜を行うスパッタ装置を用いて成膜してもよい。
【００５６】
ここで、酸化物半導体は、塩素（Ｃｌ）やフッ素（Ｆ）などのハロゲン系不純物、ボロ
ン（Ｂ）などの３族または１３族の不純物、窒素（Ｎ）などの５族または１５族の不純物
などが混入すると、キャリアとして機能する電子が過剰に生成されるおそれがある。また
、酸化物半導体を構成する酸素が十分足りず、酸素欠損が発生すると、キャリアとして機
能する電子が過剰に生成されるおそれがある。このようにキャリアとして機能する電子が
過剰に生成された酸化物半導体膜をトランジスタに用いると、当該トランジスタの電気的
特性も劣化してしまうため、当該トランジスタを用いた半導体装置の信頼性も低下してし
まう。
【００５７】
特に島状に加工された酸化物半導体膜の側面端部は、当該酸化物半導体膜の上に設けら
れるソース電極層およびドレイン電極層のパターニングを行う際に露出されるので、パタ
ーニングのエッチングガスに含まれるハロゲン系不純物などが混入しやすい。さらに、酸
化物半導体膜の側面端部は上面と比較して酸素欠損が形成されやすい傾向がみられる。よ
って、島状に加工された酸化物半導体膜の側面端部においては、不純物の混入や酸素欠損
の発生によるキャリアの生成が比較的起こりやすいので、寄生チャネルが形成されやすく
なる。
【００５８】
このように酸化物半導体膜の側面端部にキャリアが生成されてしまうと、本来のしきい
値電圧より低い電圧の値で当該側面端部に寄生チャネルが形成される。このとき、当該酸
化物半導体膜を用いたトランジスタの電流−電圧特性曲線は、当該側面端部に寄生チャネ
ルが形成されるので、本来のしきい値電圧より低いゲート電圧で立ち上がって一度電流が
安定する。その後トランジスタの本来のチャネルが形成されるので、再び本来のしきい値
電圧で立ち上がる。よって、当該酸化物半導体膜を用いたトランジスタの電流−電圧特性
曲線は、コブのような形状を持つ。
【００５９】
ここで、酸化物半導体膜の上面より酸化物半導体膜の側面端部において酸素欠損が発生
しやすいことを、モデルを用いた計算を行って検証した結果について図１１乃至図１４を
用いて説明する。
【００６０】
図１１は、本計算に使用したｃ軸方向に配向したＩｎＧａＺｎＯ４単結晶のモデルであ
る。ここで、図１１中の黒い大きい球はインジウム原子を、白い大きい球はガリウム原子
を、黒い小さい球は酸素原子を、白い小さい球は亜鉛原子を表している。また、図１１中
の矢印はＩｎＧａＺｎＯ４単結晶のｃ軸方向を表している。
【００６１】
図１２は、図１１に示すＩｎＧａＺｎＯ４単結晶のモデルを切断面ａで切断して作製し
たモデルである（以下、モデルＡと呼ぶ）。図１３は、図１１に示すＩｎＧａＺｎＯ４単
結晶のモデルを切断面ｂで切断して作製したモデルである（以下、モデルＢと呼ぶ）。図
１４は、図１１に示すＩｎＧａＺｎＯ４単結晶のモデルを切断面ｃで切断して作製したモ
デルである（以下、モデルＣと呼ぶ）。なお、図１２乃至図１４中の模式図は結晶中の切
断面ａ乃至切断面ｃを模式的に表している。
【００６２】
ここで、切断面ａは酸化物半導体膜の上面に対応しており、切断面ｂおよび切断面ｃは
酸化物半導体膜の側面端部に対応しているので、モデルＡ乃至モデルＣについて計算を行
うことで、酸化物半導体膜の上面と酸化物半導体膜の側面端部の酸素欠損の発生しやすさ
を比較することができる。
【００６３】
図１１中の切断面ａ、切断面ｂおよび切断面ｃは、それぞれ、（００１）表面、（１０
０）表面および（１０−１）表面に対応しており、酸素原子を含む面を選択して切断面ａ
、切断面ｂおよび切断面ｃを決定した。つまり、モデルＡは（００１）面が表面に、モデ
ルＢは（１００）面が表面に、モデルＣは（１０−１）面が表面になっている。なお、計
算は３次元周期構造で行うため、モデルＡ乃至モデルＣは、切断面ａ乃至切断面ｃの外側
に真空領域が設けられたスラブモデルとしている。原子数は、モデルＡが８４原子、モデ
ルＢが６３原子、モデルＣが２１原子とした。
【００６４】
また、本計算では、図１２乃至図１４に示すように、モデルＡ乃至モデルＣにおいて、
切断面ａ乃至切断面ｃの酸素を欠損させた構造についても計算を行った。酸素を欠損させ
ることにより、モデルＡではＧａ１原子とＺｎ２原子に対応したダングリングボンドが形
成され、モデルＢではＧａ１原子とＺｎ２原子に対応したダングリングボンドが形成され
、モデルＣではＧａ３原子に対応したダングリングボンドが形成される。
【００６５】
本計算においては、モデルＡ乃至モデルＣの構造のエネルギーと、モデルＡ乃至モデル
Ｃの切断面ａ乃至切断面ｃの酸素を欠損させた構造のエネルギーを比較して、ＩｎＧａＺ
ｎＯ４単結晶の（００１）表面、（１００）表面および（１０−１）表面における酸素欠
損の発生しやすさを検証した。
【００６６】
計算には密度汎関数法のプログラムであるＭＳ−ＣＡＳＴＥＰを用いた。密度汎関数の
方法として平面波基底擬ポテンシャル法を用い、汎関数はＧＧＡ／ＰＢＥを用いた。始め
に図１１に示すＩｎＧａＺｎＯ４単結晶のモデルについて、格子定数を固定した構造最適
化を行った。次に、最適化されたＩｎＧａＺｎＯ４単結晶のモデルをもとにして、モデル
Ａ乃至モデルＣを作製した。その後、モデルＡ乃至モデルＣの酸素欠損有りの構造と酸素
欠損無しの構造において、格子定数を固定した構造最適化を行った。エネルギーは構造最
適化後のものを使用している。
【００６７】
カットオフエネルギーは４００ｅＶを用いた。サンプリングｋ点は、モデルＡは４×４
×１、モデルＢは１×７×１、モデルＣは１×７×３のグリッドを用いた。
【００６８】
上記のモデルＡ乃至モデルＣで、酸素欠損有りの構造のエネルギーと酸素分子のエネル
ギーの半分を足した値から、酸素欠損無しの構造のエネルギーを引いたエネルギー差（こ
こでは、束縛エネルギーとよぶ。）を計算した。束縛エネルギーの小さい表面で酸素欠損
が発生しやすいと言える。
【００６９】
【数２】
0006049974.tif 000003
【００７０】
上式により得られた各表面の束縛エネルギーを表１に示す。
【００７１】
【表１】
0006049974.tif 000004
【００７２】
表１に示す結果より、モデルＡと比べてモデルＢおよびモデルＣは束縛エネルギーが小
さい。つまり、酸化物半導体膜の上面より酸化物半導体膜の側面端部において酸素欠損が
発生しやすいということができる。このように、島状に加工された酸化物半導体膜の側面
端部では酸素欠損が発生しやすく、それに起因するキャリアの生成が起こりやすい。
【００７３】
そこで本実施の形態に示す半導体装置においては、トランジスタ１４０の作製工程にお
いて、酸化物半導体膜１０３表面のソース電極層１０５ａおよびドレイン電極層１０５ｂ
と重畳しておらず露出した領域、特に図１（Ａ）に示す酸化物半導体膜１０３の側面端部
のソース電極層１０５ａおよびドレイン電極層１０５ｂと重畳していない領域（以下領域
１０３ａと呼ぶ）には、不純物除去処理と酸素添加処理が施され、高純度化が図られてい
る。なお、不純物除去処理および酸素添加処理の詳細については後述する。
【００７４】
これにより、酸化物半導体膜１０３表面のソース電極層１０５ａおよびドレイン電極層
１０５ｂと重畳しておらず露出した領域、特に領域１０３ａにおいて、塩素（Ｃｌ）やフ
ッ素（Ｆ）などのハロゲン系不純物、ボロン（Ｂ）などの３族または１３族の不純物、窒
素（Ｎ）などの５族または１５族の不純物の混入や、酸素欠損の発生を抑制することがで
きる。具体的に不純物濃度は、領域１０３ａにおいて、塩素の濃度を５×１０１８ａｔｏ
ｍｓ／ｃｍ３以下（好ましくは１×１０１８ａｔｏｍｓ／ｃｍ３以下）とすることができ
る。また、領域１０３ａにおいて、フッ素の濃度を５×１０１８ａｔｏｍｓ／ｃｍ３以下
（好ましくは１×１０１８ａｔｏｍｓ／ｃｍ３以下）とすることもできる。また、領域１
０３ａにおいて、ボロンの濃度を５×１０１６ａｔｏｍｓ／ｃｍ３以下（好ましくは１×
１０１６ａｔｏｍｓ／ｃｍ３以下）とすることもできる。また、領域１０３ａにおいて、
窒素の濃度を１×１０１８ａｔｏｍｓ／ｃｍ３未満（好ましくは１×１０１７ａｔｏｍｓ
／ｃｍ３以下）とすることもできる。なお、酸化物半導体膜１０３の領域１０３ａ以外に
おける上記不純物の濃度は、領域１０３ａにおける上記不純物の濃度より低いことが好ま
しく、例えば、ボロン、塩素、フッ素などの濃度が低いことが好ましい。
【００７５】
また、酸化物半導体膜１０３表面のソース電極層１０５ａおよびドレイン電極層１０５
ｂと重畳しておらず露出した領域、特に領域１０３ａにおいて、マグネシウム、銅、アル
ミニウムなどの不純物の混入も抑制されていることが好ましい。ソース電極層１０５ａお
よびドレイン電極層１０５ｂのパターニングの際にマグネシウム、銅、アルミニウムなど
の不純物が飛散し、領域１０３ａに付着すると、当該不純物によりキャリアの生成が行わ
れて寄生チャネルが形成されるおそれがある。よって上記不純物の濃度は、以下のように
することが好ましい。マグネシウムの濃度を１×１０１７ａｔｏｍｓ／ｃｍ３以下（好ま
しくは１×１０１６ａｔｏｍｓ／ｃｍ３以下）とし、銅の濃度を１×１０１８ａｔｏｍｓ
／ｃｍ３以下（好ましくは１×１０１７ａｔｏｍｓ／ｃｍ３以下）とし、アルミニウムの
濃度を１×１０１９ａｔｏｍｓ／ｃｍ３以下（好ましくは１×１０１８ａｔｏｍｓ／ｃｍ
３以下）とする。
【００７６】
このように酸化物半導体膜１０３への不純物の混入を抑制した上で、酸素添加処理を行
って酸素欠損を除去することにより、酸化物半導体膜１０３を化学量論的組成より酸素が
多い過飽和の状態とする。
【００７７】
このように、酸化物半導体膜１０３表面のソース電極層１０５ａおよびドレイン電極層
１０５ｂと重畳しておらず露出した領域、特に領域１０３ａにおいて、不純物や酸素欠損
を低減することで、領域１０３ａにおいてキャリアとして機能する電子の生成を抑制する
ことができる。これにより、トランジスタ１４０がオフ状態の際に領域１０３ａに寄生チ
ャネルが誘起されるのを防ぐことができる。よって、トランジスタ１４０の電気特性の劣
化を防止して、良好な電気特性とすることができる。さらに、良好な電気特性を有するト
ランジスタ１４０を用いた信頼性の高い半導体装置を提供することができる。
【００７８】
次に、図１に示すトランジスタ１４０の作製方法の一例について図２（Ａ）乃至図２（
Ｄ）、および図３（Ａ）乃至図３（Ｄ）に示す断面図を用いて説明する。なお、図２（Ａ
）乃至図２（Ｄ）、および図３（Ａ）乃至図３（Ｄ）に示す、左側の断面図は、Ｘ１−Ｙ
１における断面図、すなわち図１（Ｂ）に示す断面図に対応しており、右側の断面図は、
Ｘ２−Ｙ２における断面図、すなわち図１（Ｃ）に示す断面図に対応している。
【００７９】
はじめに、絶縁表面を有する基板１００上に下地絶縁膜１３６を形成することが好まし
い。
【００８０】
絶縁表面を有する基板１００に使用することができる基板に大きな制限はないが、少な
くとも、後の熱処理に耐えうる程度の耐熱性を有していることが必要となる。例えば、バ
リウムホウケイ酸ガラスやアルミノホウケイ酸ガラスなどのガラス基板、セラミック基板
、石英基板、サファイア基板などを用いることができる。また、シリコンや炭化シリコン
などの単結晶半導体基板、多結晶半導体基板、シリコンゲルマニウムなどの化合物半導体
基板、ＳＯＩ基板などを適用することもでき、これらの基板上に半導体素子が設けられた
ものを、基板１００として用いてもよい。
【００８１】
また、基板１００として、可撓性基板を用いて半導体装置を作製してもよい。可撓性を
有する半導体装置を作製するには、可撓性基板上に酸化物半導体膜１０３を含むトランジ
スタ１４０を直接作製してもよいし、他の作製基板に酸化物半導体膜１０３を含むトラン
ジスタ１４０を作製し、その後可撓性基板に剥離、転置してもよい。なお、作製基板から
可撓性基板に剥離、転置するために、作製基板と酸化物半導体膜を含むトランジスタ１４
０との間に剥離層を設けるとよい。
【００８２】
下地絶縁膜１３６としては、プラズマＣＶＤ法又はスパッタリング法等により、酸化シ
リコン、酸化窒化シリコン、酸化アルミニウム、酸化窒化アルミニウム、酸化ハフニウム
、酸化ガリウムなどの絶縁性を有する酸化物、窒化シリコン、窒化酸化シリコン、窒化ア
ルミニウム、窒化酸化アルミニウムなどの絶縁性を有する窒化物、又はこれらの混合材料
を用いて形成することができる。なお、本明細書等において、酸化窒化シリコンとは、そ
の組成として、窒素よりも酸素の含有量が多いものを指し、窒化酸化シリコンとは、その
組成として、酸素よりも窒素の含有量が多いものを指すものとする。
【００８３】
例えば、下地絶縁膜１３６として窒化シリコン膜と、当該窒化シリコン膜上に酸化窒化
シリコン膜を積層した構造とすればよい。このように、下地絶縁膜１３６として窒素を多
く含む膜を設けることにより、基板１００からの不純物の拡散を防ぐことができる。特に
基板１００としてガラス基板を用いる場合は、水分や金属元素などの不純物の拡散が顕著
となるので、このように下地絶縁膜１３６として窒素を多く含む膜を設けることが好適で
ある。
【００８４】
なお、下地絶縁膜１３６は、必ずしも設けなくともよい。
【００８５】
基板１００（又は基板１００及び下地絶縁膜１３６）に加熱処理を行ってもよい。例え
ば、高温のガスを用いて加熱処理を行うＧＲＴＡ（Ｇａｓ  Ｒａｐｉｄ  Ｔｈｅｒｍａｌ
Ａｎｎｅａｌ）装置により、６５０℃、１分〜５分間、加熱処理を行えばよい。なお、
ＧＲＴＡにおける高温のガスには、アルゴンなどの希ガス、または窒素のような、加熱処
理によって被処理物と反応しない不活性気体が用いられる。また、電気炉により、５００
℃、３０分〜１時間、加熱処理を行ってもよい。
【００８６】
次に下地絶縁膜１３６上に導電膜を形成し、該導電膜をエッチングして、ゲート電極層
１０１（これと同じ層で形成される配線を含む）を形成する。導電膜のエッチングは、ド
ライエッチングでもウェットエッチングでもよく、両方を用いてもよい。
【００８７】
ゲート電極層１０１の材料は、モリブデン、チタン、タンタル、タングステン、アルミ
ニウム、銅、クロム、ネオジム、スカンジウム等の金属材料またはこれらを主成分とする
合金材料を用いて形成することができる。また、ゲート電極層１０１としてリン等の不純
物元素をドーピングした多結晶シリコン膜に代表される半導体膜、ニッケルシリサイドな
どのシリサイド膜を用いてもよい。ゲート電極層１０１は、単層構造としてもよいし、積
層構造としてもよい。
【００８８】
また、ゲート電極層１０１の材料は、酸化インジウム酸化スズ、酸化タングステンを含
むインジウム酸化物、酸化タングステンを含むインジウム亜鉛酸化物、酸化チタンを含む
インジウム酸化物、酸化チタンを含むインジウム錫酸化物、酸化インジウム酸化亜鉛、酸
化ケイ素を添加したインジウム錫酸化物などの導電性材料を適用することもできる。また
、上記導電性材料と、上記金属材料の積層構造とすることもできる。
【００８９】
また、ゲート絶縁膜１０２と接するゲート電極層１０１の一層として、窒素を含む金属
酸化物膜、具体的には、窒素を含むＩｎ−Ｇａ−Ｚｎ−Ｏ膜や、窒素を含むＩｎ−Ｓｎ−
Ｏ膜や、窒素を含むＩｎ−Ｇａ−Ｏ膜や、窒素を含むＩｎ−Ｚｎ−Ｏ膜や、窒素を含むＳ
ｎ−Ｏ膜や、窒素を含むＩｎ−Ｏ膜や、金属窒化膜（ＩｎＮ、ＳｎＮなど）を用いること
ができる。これらの膜は５ｅＶ（電子ボルト）、好ましくは５．５ｅＶ（電子ボルト）以
上の仕事関数を有し、ゲート電極層として用いた場合、トランジスタの電気特性のしきい
値電圧をプラスにすることができ、所謂ノーマリーオフのスイッチング素子を実現できる
。
【００９０】
本実施の形態では、スパッタリング法により膜厚１００ｎｍのタングステン膜を形成す
る。
【００９１】
また、ゲート電極層１０１形成後に、基板１００、及びゲート電極層１０１に加熱処理
を行ってもよい。例えば、ＧＲＴＡ装置により、６５０℃、１分〜５分間、加熱処理を行
えばよい。また、電気炉により、５００℃、３０分〜１時間、加熱処理を行ってもよい。
【００９２】
次いで、ゲート電極層１０１上にゲート絶縁膜１０２を形成する。
【００９３】
なお、ゲート絶縁膜１０２の被覆性を向上させるために、ゲート電極層１０１表面に平
坦化処理を行ってもよい。特にゲート絶縁膜１０２として膜厚の薄い絶縁膜を用いる場合
、ゲート電極層１０１表面の平坦性が良好であることが好ましい。
【００９４】
ゲート絶縁膜１０２は、スパッタリング法、ＭＢＥ法、ＣＶＤ法、パルスレーザ堆積法
、ＡＬＤ法等を適宜用いることができる。また、ゲート絶縁膜１０２は、スパッタリング
ターゲット表面に対し、概略垂直に複数の基板表面がセットされた状態で成膜を行うスパ
ッタ装置を用いて成膜してもよい。
【００９５】
ゲート絶縁膜１０２の材料としては、酸化シリコン膜、酸化ガリウム膜、酸化アルミニ
ウム膜、窒化シリコン膜、酸化窒化シリコン膜、酸化窒化アルミニウム膜、または窒化酸
化シリコン膜を用いて形成することができる。ここで、ゲート絶縁膜１０２は、単層構造
としても良いし、積層構造としても良い。
【００９６】
例えば、ゲート絶縁膜１０２として窒化シリコン膜と、当該窒化シリコン膜上に酸化窒
化シリコン膜を積層した構造とすればよい。特に下地絶縁膜１３６を設けていない場合、
このようにゲート絶縁膜１０２として窒素を多く含む膜を設けることにより、基板１００
からの不純物の拡散を防ぐことができる。特に基板１００としてガラス基板を用いる場合
は、水分や金属元素などの不純物の拡散が顕著となるので、このようにゲート絶縁膜１０
２として窒素を多く含む膜を設けることが好適である。また、ゲート電極層１０１として
銅のような拡散性の高い金属元素を含む膜を用いる場合、このようにゲート絶縁膜１０２
として窒素を多く含む膜を設けることにより、当該金属元素をブロックすることができる
ので好適である。
【００９７】
また、ゲート絶縁膜１０２の材料として酸化ハフニウム、酸化イットリウム、ハフニウ
ムシリケート（ＨｆＳｉｘＯｙ（ｘ＞０、ｙ＞０））、窒素が添加されたハフニウムシリ
ケート（ＨｆＳｉＯｘＮｙ（ｘ＞０、ｙ＞０））、ハフニウムアルミネート（ＨｆＡｌｘ
Ｏｙ（ｘ＞０、ｙ＞０））、酸化ランタンなどのｈｉｇｈ−ｋ材料を用いることでゲート
リーク電流を低減できる。
【００９８】
さらに、ゲート絶縁膜１０２は、酸化物半導体膜１０３と接する部分において酸素を含
むことが好ましい。特に、ゲート絶縁膜１０２は、膜中（バルク中）に少なくとも化学量
論的組成を超える量の酸素が存在することが好ましく、例えば、ゲート絶縁膜１０２とし
て、酸化シリコン膜を用いる場合には、ＳｉＯ２＋α（ただし、α＞０）とする。ここで
、ゲート絶縁膜１０２への酸素の導入方法としては、イオン注入法、イオンドーピング法
、プラズマイマージョンイオンインプランテーション法、プラズマ処理などを用いること
ができる。
【００９９】
酸素の供給源となる酸素を多く（過剰に）含むゲート絶縁膜１０２を酸化物半導体膜１
０３と接して設けることによって、該ゲート絶縁膜１０２から酸化物半導体膜１０３へ酸
素を供給することができる。酸化物半導体膜１０３にゲート絶縁膜１０２の少なくとも一
部が接した状態で加熱処理を行うことによって酸化物半導体膜１０３への酸素の供給を行
うことが好ましい。
【０１００】
酸化物半導体膜１０３へ酸素を供給することにより、膜中の酸素欠損を補填することが
できる。さらに、ゲート絶縁膜１０２は、作製するトランジスタのサイズやゲート絶縁膜
１０２の段差被覆性を考慮して形成することが好ましい。
【０１０１】
本実施の形態では、プラズマＣＶＤ法を用いて膜厚５０ｎｍの窒化シリコン膜と膜厚２
００ｎｍの酸化窒化シリコン膜を積層して形成する。
【０１０２】
ここで、酸化物半導体膜１０３に接して酸素の供給を行う絶縁膜（ゲート絶縁膜１０２
および第１の保護絶縁膜１０８）の水素濃度もトランジスタ１４０の特性に影響を与える
ため重要である。
【０１０３】
以下に、トランジスタの特性に与える、過剰酸素を含む絶縁膜中の水素濃度の影響につ
いて説明する。
【０１０４】
まずは、過剰酸素を含む絶縁膜中に意図的に水素を添加し、その水素濃度をＳＩＭＳに
より評価した。
【０１０５】
以下に試料の作製方法を示す。
【０１０６】
まず、ガラス基板を準備し、当該ガラス基板上に酸化シリコン膜をスパッタリング法に
て厚さ３００ｎｍ成膜した。
【０１０７】
酸化シリコン膜は、石英ターゲットを用い、圧力を０．４Ｐａ、電力を１．５ｋＷ（１
３．５６ＭＨｚ）、成膜時の基板温度を１００℃として成膜した。
【０１０８】
試料は４種類用意した。なお、各試料は、酸化シリコン膜の成膜に用いる成膜ガスであ
る酸素ガス（Ｏ２）、重水素ガス（Ｄ２）およびアルゴンガス（Ａｒ）の流量が異なる以
外は同様とした。
【０１０９】
表２に、試料名と、酸化シリコン膜の成膜に用いた各成膜ガスの流量と、酸化シリコン
膜中の３０ｎｍの深さにおけるＤ（重水素原子）濃度およびＨ（水素）濃度を示す。なお
、各試料の成膜ガス中のＤ２割合（Ｄ２／（Ｏ２＋Ａｒ＋Ｄ２））は、試料１が０体積％
、試料２が０．００５体積％、試料３が０．５０体積％、試料４が２．５０体積％とした
。
【０１１０】
【表２】
0006049974.tif 000005
【０１１１】
表２より、成膜ガス中のＤ２割合が高いほど酸化シリコン膜中に含まれるＤ濃度が高い
ことがわかった。
【０１１２】
次に、表２で示した試料１乃至試料４を用いて、トランジスタを作製した。
【０１１３】
図１５（Ａ）は評価に用いたトランジスタの上面図である。図１５（Ａ）に示す一点鎖
線Ａ−Ｂに対応する断面図を図１５（Ｂ）に示す。なお、簡単のため、図１５（Ａ）にお
いては、保護絶縁膜２１１８、ゲート絶縁膜２１１２、絶縁膜２１０２などを省略して示
す。
【０１１４】
図１５（Ｂ）に示すトランジスタは、基板２１００と、基板２１００上に設けられた過
剰酸素を含む絶縁膜２１０２と、絶縁膜２１０２上に設けられた酸化物半導体膜２１０６
と、酸化物半導体膜２１０６上に設けられた一対の電極２１１６と、酸化物半導体膜２１
０６および一対の電極２１１６を覆って設けられたゲート絶縁膜２１１２と、ゲート絶縁
膜２１１２を介して酸化物半導体膜２１０６と重畳して設けられたゲート電極２１０４と
、ゲート電極２１０４およびゲート絶縁膜２１１２上に設けられた保護絶縁膜２１１８と
、を有する。
【０１１５】
ここで、絶縁膜２１０２は、表２で示した試料１乃至試料４のいずれかを用いた。なお
、絶縁膜２１０２の厚さは３００ｎｍとした。
【０１１６】
そのほか、基板２１００はガラス、酸化物半導体膜２１０６はＩＧＺＯ（Ｉｎ：Ｇａ：
Ｚｎ＝１：１：１［原子数比］ターゲットを用いて成膜したもの）を厚さ２０ｎｍ、一対
の電極２１１６はタングステンを厚さ１００ｎｍ、ゲート絶縁膜２１１２は酸化窒化シリ
コン膜を厚さ３０ｎｍ、ゲート電極２１０４は、ゲート絶縁膜２１１２側から窒化タンタ
ルを厚さ１５ｎｍおよびタングステンを厚さ１３５ｎｍ、保護絶縁膜２１１８は酸化窒化
シリコンを厚さ３００ｎｍとした。
【０１１７】
以上のような構造を有するトランジスタに対し、ＢＴストレス試験を行った。なお、測
定には、チャネル長（Ｌ）が１０μｍ、チャネル幅（Ｗ）が１０μｍ、ゲート電極２１０
４と一対の電極２１１６の重なり（Ｌｏｖ）がそれぞれ１μｍ（合計２μｍ）であるトラ
ンジスタを用いた。実施したＢＴストレス試験の方法を以下に示す。
【０１１８】
まず、基板温度２５℃において、トランジスタのドレイン電圧（Ｖｄ）を３Ｖとし、ゲ
ート電圧（Ｖｇ）を−６Ｖから６Ｖに掃引したときのドレイン電流（Ｉｄ）を評価した。
このときのトランジスタの特性を、ＢＴ試験前のトランジスタの特性と呼ぶ。
【０１１９】
次に、Ｖｄを０．１Ｖとし、Ｖｇを−６Ｖとし、基板温度１５０℃にて１時間保持した
。
【０１２０】
次に、Ｖｄ、Ｖｇ、温度を加えることを止め、基板温度２５℃において、Ｖｄを３Ｖと
し、Ｖｇを−６Ｖから６Ｖに掃引したときのＩｄを評価した。このときのトランジスタの
特性を、ＢＴストレス試験後のトランジスタの特性と呼ぶ。
【０１２１】
ＢＴストレス試験前およびＢＴストレス試験後における、しきい値電圧（Ｖｔｈ）およ
び電界効果移動度（μＦＥ）を表３に示す。ただし、表３に示す試料名は、表２に示す試
料名と対応しており、絶縁膜２１０２の条件を示している。
【０１２２】
【表３】
0006049974.tif 000006
【０１２３】
表３より、試料４は、ＢＴストレス試験後にμＦＥが大幅に低下していることがわかっ
た。
【０１２４】
また、さらにＬが小さいトランジスタについて、トランジスタの特性を評価したところ
、試料４は他の試料と比べ、Ｖｔｈのマイナス方向のばらつきが大きくなった。
【０１２５】
以上に示すように、酸化シリコン膜が酸化物半導体膜と接する構造のトランジスタにお
いて、酸化シリコン膜中のＤ濃度が７．２×１０２０ａｔｏｍｓ／ｃｍ３であるとき、ト
ランジスタに特性異常が生じることがわかった。
【０１２６】
このように、過剰酸素を含む絶縁膜の水素濃度が、７．２×１０２０ａｔｏｍｓ／ｃｍ
３以上である場合には、トランジスタの初期特性のバラツキの増大、Ｌ長依存性の増大、
さらにＢＴストレス試験において大きく劣化するため、過剰酸素を含む絶縁膜の水素濃度
は、７．２×１０２０ａｔｏｍｓ／ｃｍ３未満とする。即ち、酸化物半導体膜の水素濃度
は５×１０１９ａｔｏｍｓ／ｃｍ３以下、且つ、過剰酸素を含む絶縁膜の水素濃度は、７
．２×１０２０ａｔｏｍｓ／ｃｍ３未満とすることが好ましい。
【０１２７】
上記ＢＴストレス試験においては、トップゲート構造のトランジスタを用いたが、図１
に示すボトムゲート構造のトランジスタ１４０においても、同様のことが言える。つまり
、ゲート絶縁膜１０２および第１の保護絶縁膜１０８の水素濃度は、７．２×１０２０ａ
ｔｏｍｓ／ｃｍ３未満とすることが好ましい。
【０１２８】
故に、ゲート絶縁膜１０２形成後に、基板１００、ゲート電極層１０１、及びゲート絶
縁膜１０２に、過剰な水素（水や水酸基を含む）を除去（脱水化または脱水素化）するた
めの加熱処理を行ってもよい。例えば、電気炉により３５０℃以上４５０℃以下の温度で
加熱処理を行ってもよい。
【０１２９】
次に、ゲート絶縁膜１０２上に酸化物半導体膜１１３を成膜する（図２（Ａ）参照）。
【０１３０】
酸化物半導体膜１１３の形成工程において、酸化物半導体膜１１３に水素、又は水がな
るべく含まれないようにするために、酸化物半導体膜１１３の成膜の前処理として、スパ
ッタリング装置の予備加熱室でゲート絶縁膜１０２が形成された基板を予備加熱し、基板
及びゲート絶縁膜１０２に吸着した水素、水分などの不純物を脱離し排気することが好ま
しい。なお、予備加熱室に設ける排気手段はクライオポンプが好ましい。
【０１３１】
ゲート絶縁膜１０２において後述する島状の酸化物半導体膜１０３が接して形成される
領域に、平坦化処理を行ってもよい。平坦化処理としては、特に限定されないが、研磨処
理（例えば、化学的機械研磨法（Ｃｈｅｍｉｃａｌ  Ｍｅｃｈａｎｉｃａｌ  Ｐｏｌｉｓ
ｈｉｎｇ：ＣＭＰ））、ドライエッチング処理、プラズマ処理を用いることができる。
【０１３２】
プラズマ処理としては、例えば、アルゴンガスを導入してプラズマを発生させる逆スパ
ッタリングを行うことができる。逆スパッタリングとは、アルゴン雰囲気下で基板側にＲ
Ｆ電源を用いて電圧を印加して基板近傍にプラズマを形成して表面を改質する方法である
。なお、アルゴン雰囲気に代えて窒素、ヘリウム、酸素などを用いてもよい。逆スパッタ
リングを行うと、ゲート絶縁膜１０２の表面に付着している粉状物質（パーティクル、ご
みともいう）を除去することができる。
【０１３３】
平坦化処理として、研磨処理、ドライエッチング処理、プラズマ処理は複数回行っても
よく、それらを組み合わせて行ってもよい。また、組み合わせて行う場合、工程順も特に
限定されず、ゲート絶縁膜１０２表面の凹凸状態に合わせて適宜設定すればよい。
【０１３４】
なお、酸化物半導体膜１１３は、成膜時に酸素が多く含まれるような条件（例えば、酸
素１００％の雰囲気下でスパッタリング法により成膜を行うなど）で成膜して、酸素を多
く含む（好ましくは酸化物半導体が結晶状態における化学量論的組成に対し、酸素の含有
量が過剰な領域が含まれている）膜とすることが好ましい。
【０１３５】
なお、本実施の形態において、酸化物半導体膜１１３として、ＡＣ電源装置を有するス
パッタリング装置を用いたスパッタリング法を用い、膜厚３５ｎｍのＩｎ−Ｇａ−Ｚｎ系
酸化物膜（ＩＧＺＯ膜）を成膜する。本実施の形態において、Ｉｎ：Ｇａ：Ｚｎ＝１：１
：１（＝１／３：１／３：１／３）の原子比のＩｎ−Ｇａ−Ｚｎ系酸化物ターゲットを用
いる。なお、成膜条件は、酸素雰囲気下、圧力０．６Ｐａ、電源電力５ｋＷ、基板温度１
７０℃とする。この成膜条件での成膜速度は、１６ｎｍ／ｍｉｎである。
【０１３６】
酸化物半導体膜１１３を成膜する際に用いるスパッタリングガスは水素、水、水酸基又
は水素化物などの不純物が除去された高純度ガスを用いることが好ましい。
【０１３７】
減圧状態に保持された成膜室内に基板を保持する。そして、成膜室内の残留水分を除去
しつつ水素及び水分が除去されたスパッタガスを導入し、上記ターゲットを用いて基板１
００上に酸化物半導体膜１１３を成膜する。成膜室内の残留水分を除去するためには、吸
着型の真空ポンプ、例えば、クライオポンプ、イオンポンプ、チタンサブリメーションポ
ンプを用いることが好ましい。また、排気手段としては、ターボ分子ポンプにコールドト
ラップを加えたものであってもよい。クライオポンプを用いて排気した成膜室は、例えば
、水素原子、水（Ｈ２Ｏ）など水素原子を含む化合物（より好ましくは炭素原子を含む化
合物も）等が排気されるため、当該成膜室で成膜した酸化物半導体膜１１３に含まれる不
純物の濃度を低減できる。
【０１３８】
また、ゲート絶縁膜１０２を大気に解放せずにゲート絶縁膜１０２と酸化物半導体膜１
１３を連続的に形成することが好ましい。ゲート絶縁膜１０２を大気に曝露せずにゲート
絶縁膜１０２と酸化物半導体膜１１３を連続して形成すると、ゲート絶縁膜１０２表面に
水素や水分などの不純物が吸着することを防止することができる。
【０１３９】
また、酸化物半導体膜１１３は成膜直後において、化学量論的組成より酸素が多い過飽
和の状態とすることが好ましい。例えば、スパッタリング法を用いて酸化物半導体膜を成
膜する場合、成膜ガスの酸素の占める割合が多い条件で成膜することが好ましく、特に酸
素雰囲気（酸素ガス１００％）で成膜を行うことが好ましい。成膜ガスの酸素の占める割
合が多い条件、特に酸素ガス１００％の雰囲気で成膜すると、例えば成膜温度を３００℃
以上としても、膜中からのＺｎの放出が抑えられる。
【０１４０】
また、酸化物半導体膜１１３に、過剰な水素（水や水酸基を含む）を除去（脱水化また
は脱水素化）するための加熱処理を行ってもよい。加熱処理の温度は、３００℃以上７０
０℃以下、または基板の歪み点未満とする。加熱処理は減圧下又は窒素雰囲気下などで行
うことができる。
【０１４１】
また、酸化物半導体膜１１３として結晶性酸化物半導体膜を用いる場合、結晶化のため
の加熱処理を行ってもよい。
【０１４２】
本実施の形態では、加熱処理装置の一つである電気炉に基板を導入し、酸化物半導体膜
１１３に対して窒素雰囲気下４５０℃において１時間、さらに窒素及び酸素雰囲気下４５
０℃において１時間の加熱処理を行う。
【０１４３】
なお、加熱処理装置は電気炉に限られず、抵抗発熱体などの発熱体からの熱伝導または
熱輻射によって、被処理物を加熱する装置を用いてもよい。例えば、ＧＲＴＡ（Ｇａｓ  
Ｒａｐｉｄ  Ｔｈｅｒｍａｌ  Ａｎｎｅａｌ）装置、ＬＲＴＡ（Ｌａｍｐ  Ｒａｐｉｄ  
Ｔｈｅｒｍａｌ  Ａｎｎｅａｌ）装置等のＲＴＡ（Ｒａｐｉｄ  Ｔｈｅｒｍａｌ  Ａｎｎ
ｅａｌ）装置を用いることができる。ＬＲＴＡ装置は、ハロゲンランプ、メタルハライド
ランプ、キセノンアークランプ、カーボンアークランプ、高圧ナトリウムランプ、高圧水
銀ランプなどのランプから発する光（電磁波）の輻射により、被処理物を加熱する装置で
ある。ＧＲＴＡ装置は、高温のガスを用いて加熱処理を行う装置である。高温のガスには
、アルゴンなどの希ガス、または窒素のような、加熱処理によって被処理物と反応しない
不活性気体が用いられる。
【０１４４】
例えば、加熱処理として、６５０℃〜７００℃の高温に加熱した不活性ガス中に基板を
入れ、数分間加熱した後、基板を不活性ガス中から出すＧＲＴＡを行ってもよい。
【０１４５】
なお、加熱処理においては、窒素、またはヘリウム、ネオン、アルゴン等の希ガスに、
水、水素などが含まれないことが好ましい。または、熱処理装置に導入する窒素、または
ヘリウム、ネオン、アルゴン等の希ガスの純度を、６Ｎ（９９．９９９９％）以上好まし
くは７Ｎ（９９．９９９９９％）以上（即ち不純物濃度を１ｐｐｍ以下、好ましくは０．
１ｐｐｍ以下）とすることが好ましい。
【０１４６】
また、加熱処理で酸化物半導体膜１１３を加熱した後、同じ炉に高純度の酸素ガス、高
純度の一酸化二窒素ガス、又は超乾燥エア（ＣＲＤＳ（キャビティリングダウンレーザー
分光法）方式の露点計を用いて測定した場合の水分量が２０ｐｐｍ（露点換算で−５５℃
）以下、好ましくは１ｐｐｍ以下、より好ましくは１０ｐｐｂ以下の空気）を導入しても
よい。酸素ガスまたは一酸化二窒素ガスに、水、水素などが含まれないことが好ましい。
または、熱処理装置に導入する酸素ガスまたは一酸化二窒素ガスの純度を、６Ｎ以上好ま
しくは７Ｎ以上（即ち、酸素ガスまたは一酸化二窒素ガス中の不純物濃度を１ｐｐｍ以下
、好ましくは０．１ｐｐｍ以下）とすることが好ましい。酸素ガス又は一酸化二窒素ガス
の作用により、脱水化または脱水素化処理による不純物の排除工程によって同時に減少し
てしまった酸化物半導体を構成する主成分材料である酸素を供給することによって、酸化
物半導体膜１１３を高純度化及びｉ型（真性）化することができる。
【０１４７】
なお、脱水化又は脱水素化のための加熱処理を行うタイミングは、膜状の酸化物半導体
膜の成膜後でも、後述する島状の酸化物半導体膜１０３形成後でもよい。
【０１４８】
また、脱水化又は脱水素化のための加熱処理は、複数回行ってもよく、他の加熱処理と
兼ねてもよい。
【０１４９】
脱水化又は脱水素化のための加熱処理を、酸化物半導体膜１０３として島状に加工され
る前、膜状の酸化物半導体膜１１３がゲート絶縁膜１０２を覆った状態で行うと、ゲート
絶縁膜１０２に含まれる酸素が加熱処理によって放出されるのを防止することができるた
め好ましい。
【０１５０】
また、脱水化又は脱水素化処理を行った酸化物半導体膜１１３に、酸素（少なくとも、
酸素ラジカル、酸素原子、酸素イオン、のいずれかを含む）を導入して膜中に酸素を供給
してもよい。ここで、酸化物半導体膜１１３への酸素の導入方法としては、イオン注入法
、イオンドーピング法、プラズマイマージョンイオンインプランテーション法、プラズマ
処理などを用いることができる。
【０１５１】
酸化物半導体膜１１３への酸素の導入は、脱水化又は脱水素化処理を行った後が好まし
いが、特に限定されない。また、上記脱水化又は脱水素化処理を行った酸化物半導体膜１
１３への酸素の導入は複数回行ってもよい。
【０１５２】
好ましくはトランジスタに設けられる酸化物半導体膜は、酸化物半導体が結晶状態にお
ける化学量論的組成に対し、酸素の含有量が過剰な領域が含まれている膜とするとよい。
この場合、酸素の含有量は、酸化物半導体の化学量論的組成を超える程度とする。あるい
は、酸素の含有量は、単結晶の場合の酸素の量を超える程度とする。酸化物半導体の格子
間に酸素が存在する場合もある。
【０１５３】
以上のように、酸化物半導体膜１０３は水素などの不純物が十分に除去されることによ
り、または、十分な酸素が供給されて酸素が過飽和の状態とされることにより、高純度化
されたものであることが望ましい。具体的には、酸化物半導体膜１０３の水素濃度は５×
１０１９ａｔｏｍｓ／ｃｍ３以下、望ましくは５×１０１８ａｔｏｍｓ／ｃｍ３以下、よ
り望ましくは５×１０１７ａｔｏｍｓ／ｃｍ３以下とする。
【０１５４】
水素若しくは水分を酸化物半導体から除去し、不純物が極力含まれないように高純度化
し、酸素を供給して酸素欠損を補填することによりｉ型（真性）の酸化物半導体、又はｉ
型（真性）に限りなく近い酸化物半導体とすることができる。そうすることにより、酸化
物半導体のフェルミ準位（Ｅｆ）を真性フェルミ準位（Ｅｉ）と同じレベルにまでするこ
とができる。よって、該酸化物半導体膜をトランジスタに用いることで、酸素欠損に起因
するトランジスタのしきい値電圧Ｖｔｈのばらつき、しきい値電圧のシフトΔＶｔｈを低
減することができる。
【０１５５】
次に、酸化物半導体膜１１３をフォトリソグラフィ工程により島状の酸化物半導体膜１
０３に加工して形成することができる（図２（Ｂ）参照）。ここで島状の酸化物半導体膜
１０３は、側面端部がテーパ形状を有しており、テーパ角は適宜設定することができる。
例えば、２０°乃至５０°のテーパ角とすることができる。
【０１５６】
なお、島状の酸化物半導体膜１０３を形成するためのレジストマスクをインクジェット
法で形成してもよい。レジストマスクをインクジェット法で形成するとフォトマスクを使
用しないため、製造コストを低減できる。
【０１５７】
なお、酸化物半導体膜のエッチングは、ドライエッチングでもウェットエッチングでも
よく、両方を用いてもよい。例えば、酸化物半導体膜のウェットエッチングに用いるエッ
チング液としては、燐酸と酢酸と硝酸を混ぜた溶液などを用いることができる。また、Ｉ
ＴＯ−０７Ｎ（関東化学社製）を用いてもよい。また、ＩＣＰ（Ｉｎｄｕｃｔｉｖｅｌｙ
Ｃｏｕｐｌｅｄ  Ｐｌａｓｍａ：誘導結合型プラズマ）エッチング法によるドライエッ
チングによってエッチング加工してもよい。
【０１５８】
次いで、ゲート電極層１０１、ゲート絶縁膜１０２および酸化物半導体膜１０３上に、
ソース電極層及びドレイン電極層（これと同じ層で形成される配線を含む）となる導電膜
１０５を成膜する（図２（Ｃ）参照）。
【０１５９】
ソース電極層及びドレイン電極層として用いる導電膜１０５は後の加熱処理に耐えられ
る材料を用いる。例えば、アルミニウム（Ａｌ）、クロム（Ｃｒ）、銅（Ｃｕ）、タンタ
ル（Ｔａ）、チタン（Ｔｉ）、モリブデン（Ｍｏ）、タングステン（Ｗ）から選ばれた元
素を含む金属膜、または上述した元素を成分とする金属窒化物膜（窒化チタン膜、窒化モ
リブデン膜、窒化タングステン膜）等を用いることができる。また、Ａｌ、Ｃｕなどの金
属膜の下側又は上側の一方または双方にＴｉ、Ｍｏ、Ｗなどの高融点金属膜またはそれら
の金属窒化物膜（窒化チタン膜、窒化モリブデン膜、窒化タングステン膜）を積層させた
構成としても良い。また、ソース電極層及びドレイン電極層に用いる導電膜１０５として
は、導電性の金属酸化物で形成しても良い。導電性の金属酸化物としては酸化インジウム
（Ｉｎ２Ｏ３）、酸化スズ（ＳｎＯ２）、酸化亜鉛（ＺｎＯ）、酸化インジウム酸化スズ
（Ｉｎ２Ｏ３―ＳｎＯ２、ＩＴＯと略記する）、酸化インジウム酸化亜鉛（Ｉｎ２Ｏ３―
ＺｎＯ）またはこれらの金属酸化物材料に酸化シリコンを含ませたものを用いることがで
きる。
【０１６０】
本実施の形態では、導電膜としてスパッタリング法を用いて、膜厚５０ｎｍのチタン膜
、膜厚４００ｎｍのアルミニウム膜、膜厚１００ｎｍのチタン膜の順番で積層したものを
用いる。
【０１６１】
フォトリソグラフィ工程により、導電膜１０５を選択的にエッチングしてソース電極層
１０５ａ及びドレイン電極層１０５ｂ（これと同じ層で形成される配線を含む）を形成す
る（図２（Ｄ）参照）。ソース電極層１０５ａ、ドレイン電極層１０５ｂはフォトリソグ
ラフィを用いて形成し、形成後にレジストマスクを除去する。
【０１６２】
ここでソース電極層１０５ａおよびドレイン電極層１０５ｂは少なくともゲート電極層
１０１の一部と重畳するように設ける。
【０１６３】
レジストマスク形成時の露光には、紫外線やＫｒＦレーザ光やＡｒＦレーザ光を用いる
とよい。酸化物半導体膜１０３上で対向するソース電極層１０５ａの下端部とドレイン電
極層１０５ｂの下端部との間隔幅によって後に形成されるトランジスタ１４０のチャネル
長Ｌが決定される。なお、チャネル長Ｌ＝２５ｎｍ未満の露光を行う場合には、数ｎｍ〜
数１０ｎｍと極めて波長が短い超紫外線（Ｅｘｔｒｅｍｅ  Ｕｌｔｒａｖｉｏｌｅｔ）を
用いてレジストマスク形成時の露光を行うとよい。超紫外線による露光は、解像度が高く
焦点深度も大きい。従って、後に形成されるトランジスタのチャネル長Ｌを１０ｎｍ以上
１０００ｎｍ以下とすることも可能であり、回路の動作速度を高速化できる。
【０１６４】
ソース電極層１０５ａ及びドレイン電極層１０５ｂとして用いる導電膜１０５のエッチ
ングは、ドライエッチングで行い、ハロゲンを含むガスをエッチングガスとして用いるこ
とができる。例えば、平行平板型ＲＩＥ（Ｒｅａｃｔｉｖｅ  Ｉｏｎ  Ｅｔｃｈｉｎｇ）
法や、ＩＣＰ（Ｉｎｄｕｃｔｉｖｅｌｙ  Ｃｏｕｐｌｅｄ  Ｐｌａｓｍａ：誘導結合型プ
ラズマ）エッチング法を用いることができる。所望の加工形状にエッチングできるように
、エッチング条件（コイル型の電極に印加される電力量、基板側の電極に印加される電力
量、基板側の電極温度等）を適宜調節する。
【０１６５】
ハロゲンを含むガスとしては、塩素を含むガス、例えば、塩素（Ｃｌ２）、三塩化硼素
（ＢＣｌ３）、四塩化珪素（ＳｉＣｌ４）、四塩化炭素（ＣＣｌ４）などを含むガスを用
いることができる。また、ハロゲンを含むガスとして、フッ素を含むガス、例えば、四弗
化炭素（ＣＦ４）、六弗化硫黄（ＳＦ６）、三弗化窒素（ＮＦ３）、トリフルオロメタン
（ＣＨＦ３）、オクタフルオロシクロブタン（Ｃ４Ｆ８）などを含むガスを用いることが
できる。また、これらのガスにヘリウム（Ｈｅ）やアルゴン（Ａｒ）などの希ガスを添加
したガス、などを用いることができる。
【０１６６】
本実施の形態では、導電膜のエッチングは、エッチングガスとしてＣｌ２とＢＣｌ３を
用いたドライエッチング法により、チタン膜、アルミニウム膜、チタン膜の積層からなる
導電膜１０５をエッチングして、ソース電極層１０５ａ、ドレイン電極層１０５ｂを形成
する。
【０１６７】
このようにハロゲンを含むエッチングガスを用いると、酸化物半導体膜１０３表面のソ
ース電極層１０５ａおよびドレイン電極層１０５ｂと重畳しておらず露出した領域、特に
酸化物半導体膜１０３の側面端部のソース電極層１０５ａおよびドレイン電極層１０５ｂ
と重畳していない領域１０３ａが、当該エッチングガスに曝される。これにより、領域１
０３ａに、エッチングガスに含まれる不純物（塩素やフッ素などのハロゲン系不純物、ボ
ロンなどの３族または１３族の不純物、窒素などの５族または１５族の不純物など）が付
着または混入する。これにより、当該領域においてキャリアとして機能する電子が過剰に
生成されるおそれがある。また、これらの不純物により酸化物半導体膜１０３中の酸素が
引き抜かれてしまい、酸化物半導体膜１０３の表面に酸素欠損が形成されるおそれがある
。上述のように、領域１０３ａを含む酸化物半導体膜１０３の側面端部は特に酸素が引き
抜かれやすく酸素欠損が形成されるおそれが高い。このように、不純物の混入や酸素欠損
の発生によりキャリアが生成されると、酸化物半導体膜１０３の露出した表面、特に領域
１０３ａが低抵抗化（ｎ型化）され寄生チャネルが形成されやすくなる。
【０１６８】
なお、ハロゲンを含むエッチングガスに含まれるハロゲン以外の元素（例えば、ボロン
などの３族または１３族の不純物、窒素などの５族または１５族の不純物など）も、酸化
物半導体膜１０３の露出した表面、特に領域１０３ａが低抵抗化（ｎ型化）する要因の一
つとなりうる。
【０１６９】
そこで、本実施の形態においては、酸化物半導体膜１０３表面のソース電極層１０５ａ
およびドレイン電極層１０５ｂと重畳しておらず露出した領域、特に酸化物半導体膜１０
３の側面端部のソース電極層１０５ａおよびドレイン電極層１０５ｂと重畳していない領
域１０３ａに不純物除去処理および酸素添加処理を行うことで、当該領域におけるキャリ
アの生成を抑制し、低抵抗化を防止する。
【０１７０】
酸化物半導体膜１０３表面のソース電極層１０５ａおよびドレイン電極層１０５ｂと重
畳しておらず露出した領域、特に酸化物半導体膜１０３の側面端部のソース電極層１０５
ａおよびドレイン電極層１０５ｂと重畳していない領域１０３ａの不純物除去処理は、溶
液による洗浄処理で行うことができる（図３（Ａ）参照）。
【０１７１】
溶液による洗浄処理としては、希フッ酸溶液による洗浄処理を好適に用いることができ
る。例えば、希フッ酸溶液を用いる場合、希フッ酸を１／１０２乃至１／１０５程度、好
ましくは１／１０３乃至１／１０５程度に希釈する。またこのとき、上記の不純物が付着
していた、酸化物半導体膜１０３表面のソース電極層１０５ａおよびドレイン電極層１０
５ｂと重畳しておらず露出した領域、特に領域１０３ａをエッチングして、当該領域を除
去してもよい。例えば、１／１０３希釈フッ酸（０．０５％フッ酸）で、ＩＧＺＯ膜を処
理すると、１秒あたり１〜３ｎｍ膜厚が減少し、２／１０５希釈フッ酸（０．００２５％
フッ酸）で、ＩＧＺＯ膜を処理すると、１秒あたり０．１ｎｍ程度膜厚が減少する。
【０１７２】
また、溶液による洗浄処理としては、シュウ酸溶液を用いることもできる。シュウ酸溶
液としては、例えばＩＴＯ−０７Ｎ（関東化学社製）を純水で希釈して用いてもよく、具
体的には、１／１００に希釈してＩＧＺＯ膜を処理すると、１分あたり３．２ｎｍ程度膜
厚が減少する。
【０１７３】
また、溶液洗浄による不純物除去処理の後に加熱処理を行い、当該溶液洗浄において酸
化物半導体膜の表面に吸着した吸着水などを除去することが好ましい。
【０１７４】
このように不純物除去処理を行うことにより、酸化物半導体膜１０３表面のソース電極
層１０５ａおよびドレイン電極層１０５ｂと重畳しておらず露出した領域、特に領域１０
３ａにおいて、塩素やフッ素などのハロゲン系不純物に代表される不純物を除去または低
減することができる。具体的に不純物濃度は、領域１０３ａにおいて、塩素の濃度を５×
１０１８ａｔｏｍｓ／ｃｍ３以下（好ましくは１×１０１８ａｔｏｍｓ／ｃｍ３以下）と
することができる。また、領域１０３ａにおいて、フッ素の濃度を５×１０１８ａｔｏｍ
ｓ／ｃｍ３以下（好ましくは１×１０１８ａｔｏｍｓ／ｃｍ３以下）とすることもできる
。また、領域１０３ａにおいて、ボロンの濃度を５×１０１６ａｔｏｍｓ／ｃｍ３以下（
好ましくは１×１０１６ａｔｏｍｓ／ｃｍ３以下）とすることもできる。また、領域１０
３ａにおいて、窒素の濃度を１×１０１８ａｔｏｍｓ／ｃｍ３未満（好ましくは１×１０
１７ａｔｏｍｓ／ｃｍ３以下）とすることもできる。なお、酸化物半導体膜１０３の領域
１０３ａ以外における上記不純物の濃度は、領域１０３ａにおける上記不純物の濃度より
低いことが好ましく、例えば、ボロン、塩素、フッ素などの濃度が低いことが好ましい。
【０１７５】
また、酸化物半導体膜１０３表面のソース電極層１０５ａおよびドレイン電極層１０５
ｂと重畳しておらず露出した領域、特に領域１０３ａにおいて、マグネシウム、銅、アル
ミニウムなどの不純物の混入も抑制されていることが好ましい。ソース電極層１０５ａお
よびドレイン電極層１０５ｂのパターニングの際にマグネシウム、銅、アルミニウムなど
の不純物が飛散し、領域１０３ａに付着すると、当該不純物によりキャリアの生成が行わ
れて寄生チャネルが形成されるおそれがある。よって上記不純物の濃度は、以下のように
することが好ましい。マグネシウムの濃度を１×１０１７ａｔｏｍｓ／ｃｍ３以下（好ま
しくは１×１０１６ａｔｏｍｓ／ｃｍ３以下）とし、銅の濃度を１×１０１８ａｔｏｍｓ
／ｃｍ３以下（好ましくは１×１０１７ａｔｏｍｓ／ｃｍ３以下）とし、アルミニウムの
濃度を１×１０１９ａｔｏｍｓ／ｃｍ３以下（好ましくは１×１０１８ａｔｏｍｓ／ｃｍ
３以下）とする。
【０１７６】
次に、酸化物半導体膜１０３表面のソース電極層１０５ａおよびドレイン電極層１０５
ｂと重畳しておらず露出した領域、特に酸化物半導体膜１０３の側面端部のソース電極層
１０５ａおよびドレイン電極層１０５ｂと重畳していない領域１０３ａに酸素添加処理を
行う（図３（Ｂ）参照）。当該酸素添加処理は、プラズマ処理で行うことができ、特に一
酸化二窒素雰囲気下でプラズマ処理（以下、一酸化二窒素プラズマ処理と呼ぶ。）を行う
ことが好適である。また、プラズマ処理としては酸素雰囲気下でプラズマ処理を用いるこ
ともできる。
【０１７７】
一酸化二窒素プラズマ処理は、基板温度を室温以上４００℃以下として行うのが好まし
く、基板温度を２５０℃以上４００℃以下として行うのがより好ましく、基板温度を３５
０℃以上４００℃以下として行うのがさらに好ましい。例えば、処理条件をＮ２Ｏ雰囲気
（ガス流量１０ｓｌｍ）、圧力２０Ｐａ、電源電力１５０Ｗ、基板温度４００℃として一
酸化二窒素プラズマ処理を行うことができる。
【０１７８】
一酸化二窒素雰囲気下でプラズマ処理を行うことにより、比較的容易に酸素ラジカルを
形成することができるので、容易に酸化物半導体膜１０３表面のソース電極層１０５ａお
よびドレイン電極層１０５ｂと重畳しておらず露出した領域、特に領域１０３ａに酸素を
供給することができる。また同時に、一酸化二窒素プラズマ処理により、上記不純物や水
素、水などの不純物を酸化物半導体膜１０３から除去することもできる。例えば、酸化物
半導体膜１０３の水素濃度を５×１０１９ａｔｏｍｓ／ｃｍ３以下、望ましくは５×１０
１８ａｔｏｍｓ／ｃｍ３以下、より望ましくは５×１０１７ａｔｏｍｓ／ｃｍ３以下とす
ることができる。
【０１７９】
また、上記のように基板温度を好ましくは２５０℃以上４００℃以下、より好ましくは
基板温度を３５０℃以上４００℃以下として一酸化二窒素プラズマ処理を行うことで、酸
化物半導体膜１０３中の酸素の拡散係数を大きくして酸素を供給することができる。
【０１８０】
このように、不純物除去処理と酸素添加処理を行うことにより、酸化物半導体膜１０３
表面のソース電極層１０５ａおよびドレイン電極層１０５ｂと重畳しておらず露出した領
域、特に酸化物半導体膜１０３の側面端部のソース電極層１０５ａおよびドレイン電極層
１０５ｂと重畳していない領域１０３ａにおける不純物や酸素欠損を低減し、キャリアの
生成を抑制することができる。よって、トランジスタ１４０の電気特性の劣化を防止して
、良好な電気特性とすることができるので、信頼性の高い半導体装置を提供することがで
きる。
【０１８１】
なお、上記不純物除去処理において、酸化物半導体膜１０３に酸素欠損が生じる場合が
あるが、上記のように不純物除去処理の後に酸素添加処理を行うことにより、当該酸素欠
損も酸素添加処理で除去することができる。
【０１８２】
次に、酸化物半導体膜１０３、ソース電極層１０５ａおよびドレイン電極層１０５ｂを
覆って第１の保護絶縁膜１０８を形成する。
【０１８３】
第１の保護絶縁膜１０８は、プラズマＣＶＤ法、スパッタリング法を用いて成膜するこ
とができる。第１の保護絶縁膜１０８として、代表的には酸化シリコン膜、酸化窒化シリ
コン膜、酸化アルミニウム膜、酸化窒化アルミニウム膜、酸化ハフニウム膜、又は酸化ガ
リウム膜、窒化シリコン膜、窒化アルミニウム膜、窒化酸化シリコン膜、窒化酸化アルミ
ニウム膜などの無機絶縁膜の単層又は積層を用いることができる。本実施の形態では、Ｃ
ＶＤ法を用いて酸化窒化シリコン膜を膜厚４００ｎｍで形成する。このようにＣＶＤ法を
用いて第１の保護絶縁膜１０８を形成することにより、成膜速度を向上させられるのでタ
クトタイムの短縮を図ることができる。
【０１８４】
また第１の保護絶縁膜１０８として、例えば、スパッタリング法を用いて酸化シリコン
膜を形成してもよい。スパッタリング法を用いて形成された酸化シリコン膜においては、
膜中の酸素量を容易に化学量論的組成より大きくすることができるので、後の工程で酸素
添加処理を行うことなく、酸化物半導体膜１０３に酸素を供給することができる。
【０１８５】
なお、第１の保護絶縁膜１０８としてシリコン系の絶縁膜を用いる場合、一般的に成膜
前に成膜室のクリーニング処理を行う。このようなクリーニング処理としては、ＣｌＦ３
またはＮＦ３などのフッ素化合物ガスを用いることが多い。このようにクリーニング処理
にフッ素系化合物ガスを用いると、当該ガスに含まれるフッ素などの不純物が成膜室の内
壁に吸着し、第１の保護絶縁膜１０８を成膜する際に酸化物半導体膜１０３中に取り込ま
れるおそれがある。そこで、フッ素化合物ガスを用いるクリーニング処理代わりに、当該
成膜室にシラン（ＳｉＨ４）などを導入してクリーニング処理を行うことが好ましい。こ
れにより、酸化物半導体膜１０３にキャリアを生成する不純物を低減させることができる
。
【０１８６】
次に、酸素添加処理を行い、少なくとも第１の保護絶縁膜１０８に酸素（少なくとも、
酸素ラジカル、酸素原子、酸素イオンのいずれかを含む）を供給する（図３（Ｃ）参照）
。
【０１８７】
酸素添加処理は、イオン注入法、イオンドーピング法、プラズマイマージョンイオンイ
ンプランテーション法、プラズマ処理などを用いることができる。また、イオン注入法と
してはガスクラスタイオンビームを用いてもよい。酸素添加処理は、基板全面を一度に行
ってもよいし、線状のイオンビーム等を移動（スキャン）させながら行ってもよい。
【０１８８】
例えば、添加される酸素は、酸素を含むガスを用いてプラズマ発生装置により供給され
てもよいし、オゾン発生装置により供給されてもよい。より具体的には、例えば、半導体
装置に対してエッチング処理を行うための装置や、レジストマスクに対してアッシングを
行うための装置などを用いて酸素を発生させ、第１の保護絶縁膜１０８に酸素を供給する
ことができる。
【０１８９】
酸素添加処理には、酸素を含むガスを用いることができる。酸素を含むガスとしては、
酸素、一酸化二窒素、二酸化窒素、二酸化炭素、一酸化炭素などを用いることができる。
また、酸素添加処理において、希ガスを用いてもよい。
【０１９０】
このように酸素添加処理を行うことにより、ＣＶＤ法などを用いて第１の保護絶縁膜１
０８を形成した場合でも、膜中の酸素量を容易に化学量論的組成より大きくすることがで
きる。
【０１９１】
次に、第１の保護絶縁膜１０８を覆って第２の保護絶縁膜１０９を成膜する。第２の保
護絶縁膜１０９としては、緻密性の高い無機絶縁膜が好ましく、酸化アルミニウム膜また
は窒化シリコン膜などを用いるのが好ましい。本実施の形態においては、スパッタリング
法を用いて形成された酸化アルミニウム膜を用いる。なお、第２の保護絶縁膜１０９は必
ずしも設けなくてもよい。
【０１９２】
第２の保護絶縁膜１０９として用いられる酸化アルミニウム膜は、高密度（膜密度３．
２ｇ／ｃｍ３以上、好ましくは３．６ｇ／ｃｍ３以上）とすることによって、トランジス
タ１４０に安定な電気特性を付与することができる。なお、膜密度はラザフォード後方散
乱法（ＲＢＳ：Ｒｕｔｈｅｒｆｏｒｄ  Ｂａｃｋｓｃａｔｔｅｒｉｎｇ  Ｓｐｅｃｔｒｏ
ｍｅｔｒｙ）や、Ｘ線反射率測定法（ＸＲＲ：Ｘ−Ｒａｙ  Ｒｅｆｌｅｃｔｉｏｎ）によ
って測定することができる。
【０１９３】
第２の保護絶縁膜１０９として用いることのできる酸化アルミニウム膜は、水素、水分
などの不純物、及び酸素の両方に対して膜を通過させない遮断効果（ブロック効果）が高
い。
【０１９４】
従って、酸化アルミニウム膜は、作製工程中及び作製後において、変動要因となる水素
、水分などの不純物の酸化物半導体膜１０３への混入、及び酸化物半導体を構成する主成
分材料である酸素の酸化物半導体膜１０３からの放出を防止する保護膜として機能する。
【０１９５】
さらに第２の保護絶縁膜１０９の形成後に熱処理を行って、第１の保護絶縁膜１０８に
含有される化学量論的組成を超える量の酸素を酸化物半導体膜１０３に供給することがで
きる。
【０１９６】
当該熱処理の温度は、２５０℃以上７００℃以下、または４００℃以上７００℃以下、
または基板の歪み点未満とする。例えば、熱処理装置の一つである電気炉に基板を導入し
、窒素雰囲気下２５０℃において１時間の熱処理を行う。
【０１９７】
このとき、酸素の供給を行う第１の保護絶縁膜１０８上を、緻密性を有する第２の保護
絶縁膜１０９で覆うことにより、第１の保護絶縁膜１０８からの酸素の上方への拡散を防
ぎ、酸化物半導体膜１０３に酸素を供給することができる。
【０１９８】
このように、過剰酸素を含む第１の保護膜１０８を、ブロック効果を有する第２の保護
膜１０９で包み込んで熱処理を行うことで、酸化物半導体膜１０３において化学量論比組
成とほぼ一致するような状態、または化学量論的組成より酸素が多い過飽和の状態とする
ことができる。例えば、酸化物半導体膜１０３がＩＧＺＯの場合、化学量論的組成の一例
はＩｎ：Ｇａ：Ｚｎ：Ｏ＝１：１：１：４［原子数比］であるため、酸素の原子数比が４
または４以上含む状態となる。
【０１９９】
以上の工程で、本実施の形態に示すトランジスタ１４０が作製される（図３（Ｄ）参照
）。
【０２００】
また、トランジスタ１４０起因の表面凹凸を低減するために平坦化絶縁膜１１０を形成
してもよい。平坦化絶縁膜１１０としては、ポリイミド、アクリル、ベンゾシクロブテン
系樹脂、等の有機材料を用いることができる。また上記有機材料の他に、低誘電率材料（
ｌｏｗ−ｋ材料）等を用いることができる。なお、これらの材料で形成される絶縁膜を複
数積層させることで、平坦化絶縁膜１１０を形成してもよい。
【０２０１】
例えば、平坦化絶縁膜１１０として、膜厚１５００ｎｍのアクリル樹脂膜を形成すれば
よい。アクリル樹脂膜は塗布法による塗布後、焼成（例えば窒素雰囲気下２５０℃１時間
）して形成することができる。
【０２０２】
平坦化絶縁膜１１０を形成後、加熱処理を行ってもよい。このように、トランジスタ１
４０形成後、加熱処理を行ってもよい。また、加熱処理は複数回行ってもよい。
【０２０３】
以上のように、不純物除去処理および酸素添加処理を行って酸化物半導体膜を用いた半
導体装置を作製することにより、酸化物半導体膜１０３表面のソース電極層１０５ａおよ
びドレイン電極層１０５ｂと重畳しておらず露出した領域、特に領域１０３ａにおいて、
塩素（Ｃｌ）やフッ素（Ｆ）などのハロゲン系不純物、ボロン（Ｂ）などの３族または１
３族の不純物、窒素（Ｎ）などの５族または１５族の不純物の混入や、酸素欠損の発生を
抑制することができる。特に、領域１０３ａにおいて、フッ素の濃度を５×１０１８ａｔ
ｏｍｓ／ｃｍ３以下（好ましくは１×１０１８ａｔｏｍｓ／ｃｍ３以下）とすることもで
きる。また、領域１０３ａにおいて、ボロンの濃度を５×１０１６ａｔｏｍｓ／ｃｍ３以
下（好ましくは１×１０１６ａｔｏｍｓ／ｃｍ３以下）とすることもできる。また、領域
１０３ａにおいて、窒素の濃度を１×１０１８ａｔｏｍｓ／ｃｍ３未満（好ましくは１×
１０１７ａｔｏｍｓ／ｃｍ３以下）とすることもできる。このように、当該領域において
不純物や酸素欠損を低減することで、キャリアとして機能する電子の生成を抑制すること
ができる。
【０２０４】
このように酸化物半導体膜１０３への不純物の混入を抑制した上で、酸素添加処理を行
って酸素欠損を除去することにより、酸化物半導体膜１０３を化学量論的組成より酸素が
多い過飽和の状態とする。
【０２０５】
従って、良好なトランジスタ特性を有する、酸化物半導体を用いたトランジスタを提供
することができる。また、酸化物半導体膜を用いた安定した電気特性を有するトランジス
タを含む信頼性の高い半導体装置を提供することができる。また、信頼性の高い半導体装
置を歩留まりよく作製し、高生産化を達成することができる。
【０２０６】
なお、トランジスタ１４０では、ボトムゲート構造のトランジスタの例について示した
が、本実施の形態はこれに限られるものではない。トランジスタ１４０とは異なる形態の
トランジスタ１５０について図４を用いて説明する。
【０２０７】
図４に示すトランジスタ１５０は、チャネル形成領域の上下にゲート絶縁膜を介して配
置された２つのゲート電極層を有する、デュアルゲート型のトランジスタの一例である。
なお、図４（Ａ）は、トランジスタ１５０の平面図であり、図４（Ｂ）は、図４（Ａ）の
Ｘ３−Ｙ３における断面図であり、図４（Ｃ）は、図４（Ａ）のＸ４−Ｙ４における断面
図である。
【０２０８】
図４（Ａ）乃至図４（Ｃ）に示すように、トランジスタ１５０は、第２の保護絶縁膜１
０９上に、酸化物半導体膜１０３と重畳してゲート電極層１１１を有する点において、ト
ランジスタ１４０と異なる。ゲート電極層１１１は、ゲート電極層１０１と同様の材料お
よび方法で形成することができるので、詳細については、ゲート電極層１０１の記載を参
酌することができる。
【０２０９】
トランジスタ１５０の作製方法は、図３（Ｄ）に示す工程までは、トランジスタ１４０
と同様の方法で作製することができ、図３（Ｄ）に示す工程において、少なくとも第１の
保護絶縁膜１０８を形成した後にゲート電極層１１１を形成すればよい。
【０２１０】
ここで、第１の保護絶縁膜１０８および第２の保護絶縁膜１０９はゲート電極層１１１
のゲート絶縁膜として機能するので、トランジスタ１５０の特性に合わせて第１の保護絶
縁膜１０８および第２の保護絶縁膜１０９の材料などは適宜決定すればよい。
【０２１１】
なお、トランジスタ１５０のその他の部分の構成はトランジスタ１４０と同様なので各
構成の詳細についてはそちらを参照されたい。
【０２１２】
以上、本実施の形態に示す構成、方法などは、他の実施の形態に示す構成、方法などと
適宜組み合わせて用いることができる。
【０２１３】
（実施の形態２）
実施の形態１に示したトランジスタを用いて表示機能を有する半導体装置（表示装置と
もいう）を作製することができる。また、トランジスタを含む駆動回路の一部又は全体を
、画素部と同じ基板上に一体形成し、システムオンパネルを形成することができる。
【０２１４】
図５（Ａ）において、第１の基板４００１上に設けられた画素部４００２を囲むように
して、シール材４００５が設けられ、第２の基板４００６によって封止されている。図５
（Ａ）においては、第１の基板４００１上のシール材４００５によって囲まれている領域
とは異なる領域に、別途用意された基板上に単結晶半導体膜又は多結晶半導体膜で形成さ
れた走査線駆動回路４００４、信号線駆動回路４００３が実装されている。また別途形成
された信号線駆動回路４００３と、走査線駆動回路４００４又は画素部４００２に与えら
れる各種信号及び電位は、ＦＰＣ（Ｆｌｅｘｉｂｌｅ  ｐｒｉｎｔｅｄ  ｃｉｒｃｕｉｔ
）４０１８ａ、４０１８ｂから供給されている。
【０２１５】
図５（Ｂ）、及び図５（Ｃ）において、第１の基板４００１上に設けられた画素部４０
０２と、走査線駆動回路４００４とを囲むようにして、シール材４００５が設けられてい
る。また画素部４００２と、走査線駆動回路４００４の上に第２の基板４００６が設けら
れている。よって画素部４００２と、走査線駆動回路４００４とは、第１の基板４００１
とシール材４００５と第２の基板４００６とによって、表示素子と共に封止されている。
図５（Ｂ）、及び（Ｃ）においては、第１の基板４００１上のシール材４００５によって
囲まれている領域とは異なる領域に、別途用意された基板上に単結晶半導体膜又は多結晶
半導体膜で形成された信号線駆動回路４００３が実装されている。図５（Ｂ）、及び図５
（Ｃ）においては、別途形成された信号線駆動回路４００３と、走査線駆動回路４００４
又は画素部４００２に与えられる各種信号及び電位は、ＦＰＣ４０１８から供給されてい
る。
【０２１６】
また図５（Ｂ）、及び図５（Ｃ）においては、信号線駆動回路４００３を別途形成し、
第１の基板４００１に実装している例を示しているが、この構成に限定されない。走査線
駆動回路を別途形成して実装してもよいし、信号線駆動回路の一部又は走査線駆動回路の
一部のみを別途形成して実装してもよい。
【０２１７】
なお、別途形成した駆動回路の接続方法は、特に限定されるものではなく、ＣＯＧ（Ｃ
ｈｉｐ  Ｏｎ  Ｇｌａｓｓ）方法、ワイヤボンディング方法、或いはＴＡＢ（Ｔａｐｅ  
Ａｕｔｏｍａｔｅｄ  Ｂｏｎｄｉｎｇ）方法などを用いることができる。図５（Ａ）は、
ＣＯＧ方法により信号線駆動回路４００３、走査線駆動回路４００４を実装する例であり
、図５（Ｂ）は、ＣＯＧ方法により信号線駆動回路４００３を実装する例であり、図５（
Ｃ）は、ＴＡＢ方法により信号線駆動回路４００３を実装する例である。
【０２１８】
また、表示装置は、表示素子が封止された状態にあるパネルと、該パネルにコントロー
ラを含むＩＣ等を実装した状態にあるモジュールとを含む。
【０２１９】
なお、本明細書中における表示装置とは、画像表示デバイス、表示デバイス、もしくは
光源（照明装置含む）を指す。また、コネクター、例えばＦＰＣもしくはＴＡＢテープも
しくはＴＣＰが取り付けられたモジュール、ＴＡＢテープやＴＣＰの先にプリント配線板
が設けられたモジュール、又は表示素子にＣＯＧ方式によりＩＣ（集積回路）が直接実装
されたモジュールも全て表示装置に含むものとする。
【０２２０】
また第１の基板上に設けられた画素部及び走査線駆動回路は、トランジスタを複数有し
ており、実施の形態１に示したトランジスタを適用することができる。
【０２２１】
表示装置に設けられる表示素子としては液晶素子（液晶表示素子ともいう）、発光素子
（発光表示素子ともいう）、を用いることができる。発光素子は、電流又は電圧によって
輝度が制御される素子をその範疇に含んでおり、具体的には無機ＥＬ（Ｅｌｅｃｔｒｏ  
Ｌｕｍｉｎｅｓｃｅｎｃｅ）、有機ＥＬ等が含まれる。また、電子インクなど、電気的作
用によりコントラストが変化する表示媒体も適用することができる。
【０２２２】
また、半導体装置の一形態について、図５乃至図７を用いて説明する。図７は、図５（
Ｂ）のＭ−Ｎにおける断面図に相当する。
【０２２３】
図５及び図７で示すように、半導体装置は接続端子電極４０１５及び端子電極４０１６
を有しており、接続端子電極４０１５及び端子電極４０１６はＦＰＣ４０１８が有する端
子と異方性導電膜４０１９を介して、電気的に接続されている。
【０２２４】
接続端子電極４０１５は、第１の電極層４０３０と同じ導電膜から形成され、端子電極
４０１６は、トランジスタ４０１０、４０１１のソース電極層及びドレイン電極層と同じ
導電膜で形成されている。
【０２２５】
また第１の基板４００１上に設けられた画素部４００２と、走査線駆動回路４００４は
、トランジスタを複数有しており、図７では、画素部４００２に含まれるトランジスタ４
０１０と、走査線駆動回路４００４に含まれるトランジスタ４０１１とを例示している。
図７（Ａ）では、トランジスタ４０１０、４０１１上には第１の保護絶縁膜４０２０およ
び第２の保護絶縁膜４０２１が設けられ、図７（Ｂ）では、さらに、絶縁膜４０２２が設
けられている。
【０２２６】
トランジスタ４０１０、４０１１としては、実施の形態１で示したトランジスタを適用
することができる。本実施の形態では、実施の形態１で示したトランジスタ１４０と同様
な構造を有するトランジスタを適用する例を示す。トランジスタ４０１０、４０１１は、
ボトムゲート構造の逆スタガ型トランジスタである。
【０２２７】
実施の形態１で示したトランジスタ１４０と同様な構造及び作製方法で得られるトラン
ジスタ４０１０、４０１１は、酸化物半導体膜表面のソース電極層およびドレイン電極層
と重畳しておらず露出した領域、特に酸化物半導体膜の側面端部のソース電極層およびド
レイン電極層と重畳していない領域において、不純物や酸素欠損が低減されており、キャ
リアとして機能する電子の生成が抑制されている。
【０２２８】
従って、本実施の形態において図５及び図７で示す半導体装置を、酸化物半導体膜を用
いた安定した電気特性を有するトランジスタ４０１０、４０１１を含む信頼性の高い半導
体装置として提供することができる。また、そのような信頼性の高い半導体装置を歩留ま
りよく作製し、高生産化を達成することができる。
【０２２９】
また、駆動回路用のトランジスタ４０１１の酸化物半導体膜のチャネル形成領域と重な
る位置にさらに導電層を設けてもよい。導電層を酸化物半導体膜のチャネル形成領域と重
なる位置に設けることによって、バイアス−熱ストレス試験（ＢＴ試験）前後におけるト
ランジスタ４０１１のしきい値電圧の変化量をさらに低減することができる。また、導電
層は、電位がトランジスタ４０１１のゲート電極層と同じでもよいし、異なっていても良
く、第２のゲート電極層として機能させることもできる。また、導電層の電位がＧＮＤ、
０Ｖ、或いはフローティング状態であってもよい。
【０２３０】
また、該導電層は外部の電場を遮蔽する、すなわち外部の電場が内部（トランジスタを
含む回路部）に作用しないようにする機能（特に静電気に対する静電遮蔽機能）も有する
。導電層の遮蔽機能により、静電気などの外部の電場の影響によりトランジスタの電気的
な特性が変動することを防止することができる。
【０２３１】
画素部４００２に設けられたトランジスタ４０１０は表示素子と電気的に接続し、表示
パネルを構成する。表示素子は表示を行うことができれば特に限定されず、様々な表示素
子を用いることができる。
【０２３２】
図７（Ａ）に表示素子として液晶素子を用いた液晶表示装置の例を示す。図７（Ａ）に
おいて、表示素子である液晶素子４０１３は、第１の電極層４０３０、第２の電極層４０
３１、及び液晶層４００８を含む。なお、液晶層４００８を挟持するように配向膜として
機能する絶縁膜４０３２、４０３３が設けられている。第２の電極層４０３１は第２の基
板４００６側に設けられ、第１の電極層４０３０と第２の電極層４０３１とは液晶層４０
０８を介して積層する構成となっている。
【０２３３】
またスペーサ４０３５は絶縁膜を選択的にエッチングすることで得られる柱状のスペー
サであり、液晶層４００８の膜厚（セルギャップ）を制御するために設けられている。な
お球状のスペーサを用いていてもよい。
【０２３４】
表示素子として、液晶素子を用いる場合、サーモトロピック液晶、低分子液晶、高分子
液晶、高分子分散型液晶、強誘電性液晶、反強誘電性液晶等を用いることができる。これ
らの液晶材料（液晶組成物）は、条件により、コレステリック相、スメクチック相、キュ
ービック相、カイラルネマチック相、等方相等を示す。
【０２３５】
また、液晶層４００８に、配向膜を用いないブルー相を発現する液晶組成物を用いても
よい。この場合、液晶層４００８と、第１の電極層４０３０及び第２の電極層４０３１と
は接する構造となる。ブルー相は液晶相の一つであり、コレステリック液晶を昇温してい
くと、コレステリック相から等方相へ転移する直前に発現する相である。ブルー相は、液
晶及びカイラル剤を混合させた液晶組成物を用いて発現させることができる。また、ブル
ー相が発現する温度範囲を広げるために、ブルー相を発現する液晶組成物に重合性モノマ
ー及び重合開始剤などを添加し、高分子安定化させる処理を行って液晶層を形成すること
もできる。ブルー相を発現する液晶組成物は、応答速度が短く、光学的等方性であるため
配向処理が不要であり、視野角依存性が小さい。また配向膜を設けなくてもよいのでラビ
ング処理も不要となるため、ラビング処理によって引き起こされる静電破壊を防止するこ
とができ、作製工程中の液晶表示装置の不良や破損を軽減することができる。よって液晶
表示装置の生産性を向上させることが可能となる。酸化物半導体膜を用いるトランジスタ
は、静電気の影響によりトランジスタの電気的な特性が著しく変動して設計範囲を逸脱す
る恐れがある。よって酸化物半導体膜を用いるトランジスタを有する液晶表示装置にブル
ー相を発現する液晶組成物を用いることはより効果的である。
【０２３６】
また、液晶材料の固有抵抗は、１×１０９Ω・ｃｍ以上であり、好ましくは１×１０１
１Ω・ｃｍ以上であり、さらに好ましくは１×１０１２Ω・ｃｍ以上である。なお、本明
細書における固有抵抗の値は、２０℃で測定した値とする。
【０２３７】
液晶表示装置に設けられる保持容量の大きさは、画素部に配置されるトランジスタのリ
ーク電流等を考慮して、所定の期間の間電荷を保持できるように設定される。保持容量の
大きさは、トランジスタのオフ電流等を考慮して設定すればよい。
【０２３８】
本明細書に開示する酸化物半導体膜を用いたトランジスタは、オフ状態における電流値
（オフ電流値）を低く制御することができる。よって、画像信号等の電気信号の保持時間
を長くすることができ、電源オン状態では書き込み間隔も長く設定できる。よって、リフ
レッシュ動作の頻度を少なくすることができるため、消費電力を抑制する効果を奏する。
【０２３９】
また、本明細書に開示する酸化物半導体膜を用いたトランジスタは、比較的高い電界効
果移動度が得られるため、高速駆動が可能である。例えば、このような高速駆動が可能な
トランジスタを液晶表示装置に用いることで、画素部のスイッチングトランジスタと、駆
動回路部に使用するドライバートランジスタを同一基板上に形成することができる。すな
わち、別途駆動回路として、シリコンウェハ等により形成された半導体装置を用いる必要
がないため、半導体装置の部品点数を削減することができる。また、画素部においても、
高速駆動が可能なトランジスタを用いることで、高画質な画像を提供することができる。
【０２４０】
液晶表示装置には、ＴＮ（Ｔｗｉｓｔｅｄ  Ｎｅｍａｔｉｃ）モード、ＩＰＳ（Ｉｎ−
Ｐｌａｎｅ−Ｓｗｉｔｃｈｉｎｇ）モード、ＦＦＳ（Ｆｒｉｎｇｅ  Ｆｉｅｌｄ  Ｓｗｉ
ｔｃｈｉｎｇ）モード、ＡＳＭ（Ａｘｉａｌｌｙ  Ｓｙｍｍｅｔｒｉｃ  ａｌｉｇｎｅｄ
Ｍｉｃｒｏ−ｃｅｌｌ）モード、ＯＣＢ（Ｏｐｔｉｃａｌ  Ｃｏｍｐｅｎｓａｔｅｄ  
Ｂｉｒｅｆｒｉｎｇｅｎｃｅ）モード、ＦＬＣ（Ｆｅｒｒｏｅｌｅｃｔｒｉｃ  Ｌｉｑｕ
ｉｄ  Ｃｒｙｓｔａｌ）モード、ＡＦＬＣ（ＡｎｔｉＦｅｒｒｏｅｌｅｃｔｒｉｃ  Ｌｉ
ｑｕｉｄ  Ｃｒｙｓｔａｌ）モードなどを用いることができる。
【０２４１】
また、ノーマリーブラック型の液晶表示装置、例えば垂直配向（ＶＡ）モードを採用し
た透過型の液晶表示装置としてもよい。垂直配向モードとしては、いくつか挙げられるが
、例えば、ＭＶＡ（Ｍｕｌｔｉ−Ｄｏｍａｉｎ  Ｖｅｒｔｉｃａｌ  Ａｌｉｇｎｍｅｎｔ
）モード、ＰＶＡ（Ｐａｔｔｅｒｎｅｄ  Ｖｅｒｔｉｃａｌ  Ａｌｉｇｎｍｅｎｔ）モー
ド、ＡＳＶ（Ａｄｖａｎｃｅｄ  Ｓｕｐｅｒ  Ｖｉｅｗ）モードなどを用いることができ
る。また、ＶＡ型の液晶表示装置にも適用することができる。ＶＡ型の液晶表示装置とは
、液晶表示パネルの液晶分子の配列を制御する方式の一種である。ＶＡ型の液晶表示装置
は、電圧が印加されていないときにパネル面に対して液晶分子が垂直方向を向く方式であ
る。また、画素（ピクセル）をいくつかの領域（サブピクセル）に分け、それぞれ別の方
向に分子を倒すよう工夫されているマルチドメイン化あるいはマルチドメイン設計といわ
れる方法を用いることができる。
【０２４２】
また、表示装置において、ブラックマトリクス（遮光層）、偏光部材、位相差部材、反
射防止部材などの光学部材（光学基板）などは適宜設ける。例えば、偏光基板及び位相差
基板による円偏光を用いてもよい。また、光源としてバックライト、サイドライトなどを
用いてもよい。
【０２４３】
また、画素部における表示方式は、プログレッシブ方式やインターレース方式等を用い
ることができる。また、カラー表示する際に画素で制御する色要素としては、ＲＧＢ（Ｒ
は赤、Ｇは緑、Ｂは青を表す）の三色に限定されない。例えば、ＲＧＢＷ（Ｗは白を表す
）、又はＲＧＢに、イエロー、シアン、マゼンタ等を一色以上追加したものがある。なお
、色要素のドット毎にその表示領域の大きさが異なっていてもよい。ただし、開示する発
明はカラー表示の表示装置に限定されるものではなく、モノクロ表示の表示装置に適用す
ることもできる。
【０２４４】
また、表示装置に含まれる表示素子として、エレクトロルミネッセンスを利用する発光
素子を適用することができる。エレクトロルミネッセンスを利用する発光素子は、発光材
料が有機化合物であるか、無機化合物であるかによって区別され、一般的に、前者は有機
ＥＬ素子、後者は無機ＥＬ素子と呼ばれている。
【０２４５】
有機ＥＬ素子は、発光素子に電圧を印加することにより、一対の電極から電子および正
孔がそれぞれ発光性の有機化合物を含む層に注入され、電流が流れる。そして、それらキ
ャリア（電子および正孔）が再結合することにより、発光性の有機化合物が励起状態を形
成し、その励起状態が基底状態に戻る際に発光する。このようなメカニズムから、このよ
うな発光素子は、電流励起型の発光素子と呼ばれる。本実施の形態では、発光素子として
有機ＥＬ素子を用いる例を示す。
【０２４６】
無機ＥＬ素子は、その素子構成により、分散型無機ＥＬ素子と薄膜型無機ＥＬ素子とに
分類される。分散型無機ＥＬ素子は、発光材料の粒子をバインダ中に分散させた発光層を
有するものであり、発光メカニズムはドナー準位とアクセプター準位を利用するドナー−
アクセプター再結合型発光である。薄膜型無機ＥＬ素子は、発光層を誘電体層で挟み込み
、さらにそれを電極で挟んだ構造であり、発光メカニズムは金属イオンの内殻電子遷移を
利用する局在型発光である。なお、ここでは、発光素子として有機ＥＬ素子を用いて説明
する。
【０２４７】
発光素子は発光を取り出すために少なくとも一対の電極の一方が透光性であればよい。
そして、基板上にトランジスタ及び発光素子を形成し、基板とは逆側の面から発光を取り
出す上面射出や、基板側の面から発光を取り出す下面射出や、基板側及び基板とは反対側
の面から発光を取り出す両面射出構造の発光素子があり、どの射出構造の発光素子も適用
することができる。
【０２４８】
図６（Ａ）（Ｂ）及び図７（Ｂ）に表示素子として発光素子を用いた発光装置の例を示
す。
【０２４９】
図６（Ａ）は発光装置の平面図であり、図６（Ａ）中の一点鎖線Ｖ１−Ｗ１、Ｖ２−Ｗ
２、及びＶ３−Ｗ３で切断した断面が図６（Ｂ）に相当する。なお、図６（Ａ）の平面図
においては、電界発光層５４２及び第２の電極層５４３は省略してあり図示していない。
【０２５０】
図６に示す発光装置は、基板５００上に、トランジスタ５１０、容量素子５２０、配線
層交差部５３０を有しており、トランジスタ５１０は発光素子５４０と電気的に接続して
いる。なお、図６は基板５００を通過して発光素子５４０からの光を取り出す、下面射出
型構造の発光装置である。
【０２５１】
トランジスタ５１０としては、実施の形態１で示したトランジスタを適用することがで
きる。本実施の形態では、実施の形態１で示したトランジスタ１４０と同様な構造を有す
るトランジスタを適用する例を示す。トランジスタ５１０は、ボトムゲート構造の逆スタ
ガ型トランジスタである。
【０２５２】
トランジスタ５１０はゲート電極層５１１ａ、５１１ｂ、ゲート絶縁膜５０２、酸化物
半導体膜５１２、ソース電極層又はドレイン電極層として機能する導電層５１３ａ、５１
３ｂを含む。
【０２５３】
実施の形態１で示したトランジスタ１４０と同様な構造及び作製方法で得られるトラン
ジスタ５１０は、酸化物半導体膜表面のソース電極層およびドレイン電極層と重畳してお
らず露出した領域、特に酸化物半導体膜の側面端部のソース電極層およびドレイン電極層
と重畳していない領域において、不純物や酸素欠損が低減されており、キャリアとして機
能する電子の生成が抑制されている。
【０２５４】
従って、本実施の形態において図６で示す半導体装置を、酸化物半導体膜を用いた安定
した電気特性を有するトランジスタ５１０を含む信頼性の高い半導体装置として提供する
ことができる。また、そのような信頼性の高い半導体装置を歩留まりよく作製し、高生産
化を達成することができる。
【０２５５】
容量素子５２０は、導電層５２１ａ、５２１ｂ、ゲート絶縁膜５０２、酸化物半導体膜
５２２、導電層５２３を含み、導電層５２１ａ、５２１ｂと導電層５２３とで、ゲート絶
縁膜５０２及び酸化物半導体膜５２２を挟む構成とすることで容量を形成する。
【０２５６】
配線層交差部５３０は、ゲート電極層５１１ａ、５１１ｂと、導電層５３３との交差部
であり、ゲート電極層５１１ａ、５１１ｂと、導電層５３３とは、間にゲート絶縁膜５０
２、及び絶縁層５５３を介して交差する。本実施の形態で示す構造であると、配線層交差
部５３０は、ゲート電極層５１１ａ、５１１ｂと、導電層５３３との間にゲート絶縁膜５
０２だけでなく、絶縁層５５３も配置できるため、ゲート電極層５１１ａ、５１１ｂと、
導電層５３３との間に生じる寄生容量を低減することができる。
【０２５７】
本実施の形態においては、ゲート電極層５１１ａ及び導電層５２１ａとして膜厚３０ｎ
ｍのチタン膜を用い、ゲート電極層５１１ｂ及び導電層５２１ｂとして膜厚２００ｎｍの
銅薄膜を用いる。よって、ゲート電極層はチタン膜と銅薄膜との積層構造となる。
【０２５８】
酸化物半導体膜５１２、５２２としては膜厚２５ｎｍのＩＧＺＯ膜を用いる。
【０２５９】
トランジスタ５１０、容量素子５２０、及び配線層交差部５３０上には第１の保護絶縁
膜５１４および第２の保護絶縁膜５１５が形成され、第１の保護絶縁膜５１４および第２
の保護絶縁膜５１５上において発光素子５４０と重畳する領域にカラーフィルタ層５０５
が設けられている。第１の保護絶縁膜５１４、第２の保護絶縁膜５１５及びカラーフィル
タ層５０５上には平坦化絶縁膜として機能する絶縁膜５０６が設けられている。
【０２６０】
絶縁膜５０６上に第１の電極層５４１、電界発光層５４２、第２の電極層５４３の順に
積層した積層構造を含む発光素子５４０が設けられている。発光素子５４０とトランジス
タ５１０とは、導電層５１３ａに達する絶縁膜５０６、第１の保護絶縁膜５１４および第
２の保護絶縁膜５１５に形成された開口において、第１の電極層５４１及び導電層５１３
ａとは接することによって電気的に接続されている。なお、第１の電極層５４１の一部及
び該開口を覆うように隔壁５０７が設けられている。
【０２６１】
第１の保護絶縁膜５１４にはプラズマＣＶＤ法による膜厚２００ｎｍ以上６００ｎｍ以
下の酸化窒化シリコン膜を用いることができる。また、第２の保護絶縁膜５１５にはスパ
ッタリング法による酸化アルミニウム膜を用いることができる。また、絶縁膜５０６には
膜厚１５００ｎｍの感光性のアクリル膜、隔壁５０７には膜厚１５００ｎｍの感光性のポ
リイミド膜を用いることができる。
【０２６２】
カラーフィルタ層５０５としては、例えば有彩色の透光性樹脂を用いることができる。
有彩色の透光性樹脂としては、感光性、非感光性の有機樹脂を用いることができるが、感
光性の有機樹脂層を用いるとレジストマスク数を削減することができるため、工程が簡略
化し好ましい。
【０２６３】
有彩色は、黒、灰、白などの無彩色を除く色であり、カラーフィルタ層は、着色された
有彩色の光のみを透過する材料で形成される。有彩色としては、赤色、緑色、青色などを
用いることができる。また、シアン、マゼンダ、イエロー（黄）などを用いてもよい。着
色された有彩色の光のみを透過するとは、カラーフィルタ層における透過光は、その有彩
色の光の波長にピークを有するということである。カラーフィルタ層は、含ませる着色材
料の濃度と光の透過率の関係に考慮して、最適な膜厚を適宜制御するとよい。例えば、カ
ラーフィルタ層５０５の膜厚は１５００ｎｍ以上２０００ｎｍ以下とすればよい。
【０２６４】
図７（Ｂ）に示す発光装置においては、表示素子である発光素子４５１３は、画素部４
００２に設けられたトランジスタ４０１０と電気的に接続している。なお発光素子４５１
３の構成は、第１の電極層４０３０、電界発光層４５１１、第２の電極層４０３１の積層
構造であるが、示した構成に限定されない。発光素子４５１３から取り出す光の方向など
に合わせて、発光素子４５１３の構成は適宜変えることができる。
【０２６５】
隔壁４５１０、５０７は、有機絶縁材料、又は無機絶縁材料を用いて形成する。特に感
光性の樹脂材料を用い、第１の電極層４０３０、５４１上に開口部を形成し、その開口部
の側壁が連続した曲率を持って形成される傾斜面となるように形成することが好ましい。
【０２６６】
電界発光層４５１１、５４２は、単数の層で構成されていても、複数の層が積層される
ように構成されていてもどちらでもよい。
【０２６７】
発光素子４５１３、５４０に酸素、水素、水分、二酸化炭素等が侵入しないように、第
２の電極層４０３１、５４３及び隔壁４５１０、５０７上に保護膜を形成してもよい。保
護膜としては、窒化シリコン膜、窒化酸化シリコン膜、ＤＬＣ膜等を形成することができ
る。
【０２６８】
また、発光素子４５１３、５４０に酸素、水素、水分、二酸化炭素等が侵入しないよう
に、発光素子４５１３、５４０を覆う有機化合物を含む層を蒸着法により形成してもよい
。
【０２６９】
また、第１の基板４００１、第２の基板４００６、及びシール材４００５によって封止
された空間には充填材４５１４が設けられ密封されている。このように外気に曝されない
ように気密性が高く、脱ガスの少ない保護フィルム（貼り合わせフィルム、紫外線硬化樹
脂フィルム等）やカバー材でパッケージング（封入）することが好ましい。
【０２７０】
充填材４５１４としては窒素やアルゴンなどの不活性な気体の他に、紫外線硬化樹脂又
は熱硬化樹脂を用いることができ、ＰＶＣ（ポリビニルクロライド）、アクリル、ポリイ
ミド、エポキシ樹脂、シリコーン樹脂、ＰＶＢ（ポリビニルブチラル）又はＥＶＡ（エチ
レンビニルアセテート）を用いることができる。例えば充填材として窒素を用いればよい
。
【０２７１】
また、必要であれば、発光素子の射出面に偏光板、又は円偏光板（楕円偏光板を含む）
、位相差板（λ／４板、λ／２板）、カラーフィルタなどの光学フィルムを適宜設けても
よい。また、偏光板又は円偏光板に反射防止膜を設けてもよい。例えば、表面の凹凸によ
り反射光を拡散し、映り込みを低減できるアンチグレア処理を施すことができる。
【０２７２】
また、表示装置として、電子インクを駆動させる電子ペーパーを提供することも可能で
ある。電子ペーパーは、電気泳動表示装置（電気泳動ディスプレイ）とも呼ばれており、
紙と同じ読みやすさ、他の表示装置に比べ低消費電力、薄くて軽い形状とすることが可能
という利点を有している。
【０２７３】
電気泳動表示装置は、様々な形態が考えられ得るが、プラスの電荷を有する第１の粒子
と、マイナスの電荷を有する第２の粒子とを含むマイクロカプセルが溶媒又は溶質に複数
分散されたものであり、マイクロカプセルに電界を印加することによって、マイクロカプ
セル中の粒子を互いに反対方向に移動させて一方側に集合した粒子の色のみを表示するも
のである。なお、第１の粒子又は第２の粒子は染料を含み、電界がない場合において移動
しないものである。また、第１の粒子の色と第２の粒子の色は異なるもの（無色を含む）
とする。
【０２７４】
このように、電気泳動表示装置は、誘電定数の高い物質が高い電界領域に移動する、い
わゆる誘電泳動的効果を利用したディスプレイである。
【０２７５】
上記マイクロカプセルを溶媒中に分散させたものが電子インクと呼ばれるものであり、
この電子インクはガラス、プラスチック、布、紙などの表面に印刷することができる。ま
た、カラーフィルタや色素を有する粒子を用いることによってカラー表示も可能である。
【０２７６】
なお、マイクロカプセル中の第１の粒子および第２の粒子は、導電体材料、絶縁体材料
、半導体材料、磁性材料、液晶材料、強誘電性材料、エレクトロルミネセント材料、エレ
クトロクロミック材料、磁気泳動材料から選ばれた一種の材料、又はこれらの複合材料を
用いればよい。
【０２７７】
また、電子ペーパーとして、ツイストボール表示方式を用いる表示装置も適用すること
ができる。ツイストボール表示方式とは、白と黒に塗り分けられた球形粒子を、表示素子
に用いる電極層である第１の電極層及び第２の電極層の間に配置し、第１の電極層及び第
２の電極層に電位差を生じさせて球形粒子の向きを制御することにより、表示を行う方法
である。
【０２７８】
なお、図５乃至図７において、第１の基板４００１、５００、第２の基板４００６とし
ては、ガラス基板の他、可撓性を有する基板も用いることができ、例えば透光性を有する
プラスチック基板などを用いることができる。プラスチックとしては、ＦＲＰ（Ｆｉｂｅ
ｒｇｌａｓｓ−Ｒｅｉｎｆｏｒｃｅｄ  Ｐｌａｓｔｉｃｓ）板、ＰＶＦ（ポリビニルフル
オライド）フィルム、ポリエステルフィルム又はアクリル樹脂フィルムを用いることがで
きる。また、透光性が必要でなければ、アルミニウムやステンレスなどの金属基板（金属
フィルム）を用いてもよい。例えば、アルミニウムホイルをＰＶＦフィルムやポリエステ
ルフィルムで挟んだ構造のシートを用いることもできる。
【０２７９】
本実施の形態では、第１の保護絶縁膜４０２０としてプラズマＣＶＤ法で形成された酸
化窒化シリコン膜を、第２の保護絶縁膜４０２１としてスパッタリング法で形成された酸
化アルミニウム膜を用いる。
【０２８０】
酸化物半導体膜上に第２の保護絶縁膜４０２１として設けられた酸化アルミニウム膜は
、水素、水分などの不純物、及び酸素の両方に対して膜を透過させない遮断効果（ブロッ
ク効果）が高い。
【０２８１】
従って、酸化アルミニウム膜は、作製工程中及び作製後において、変動要因となる水素
、水分などの不純物の酸化物半導体膜への混入、及び酸化物半導体を構成する主成分材料
である酸素の酸化物半導体膜からの放出を防止する保護膜として機能する。
【０２８２】
また、平坦化絶縁膜として機能する絶縁膜４０２２、５０６は、アクリル、ポリイミド
、ベンゾシクロブテン系樹脂、ポリアミド、エポキシ等の、耐熱性を有する有機材料を用
いることができる。また上記有機材料の他に、低誘電率材料（ｌｏｗ−ｋ材料）、シロキ
サン系樹脂、ＰＳＧ（リンガラス）、ＢＰＳＧ（リンボロンガラス）等を用いることがで
きる。なお、これらの材料で形成される絶縁膜を複数積層させることで、絶縁膜を形成し
てもよい。
【０２８３】
絶縁膜４０２２、５０６の形成法は、特に限定されず、その材料に応じて、スパッタリ
ング法、ＳＯＧ法、スピンコート、ディップ、スプレー塗布、液滴吐出法（インクジェッ
ト法等）、印刷法（スクリーン印刷、オフセット印刷等）、ドクターナイフ、ロールコー
ター、カーテンコーター、ナイフコーター等を用いることができる。
【０２８４】
表示装置は光源又は表示素子からの光を透過させて表示を行う。よって光が透過する画
素部に設けられる基板、絶縁膜、導電膜などの薄膜はすべて可視光の波長領域の光に対し
て透光性とする。
【０２８５】
表示素子に電圧を印加する第１の電極層及び第２の電極層（画素電極層、共通電極層、
対向電極層などともいう）においては、取り出す光の方向、電極層が設けられる場所、及
び電極層のパターン構造によって透光性、反射性を選択すればよい。
【０２８６】
第１の電極層４０３０、５４１、第２の電極層４０３１、５４３は、酸化タングステン
を含むインジウム酸化物、酸化タングステンを含むインジウム亜鉛酸化物、酸化チタンを
含むインジウム酸化物、酸化チタンを含むインジウム錫酸化物、インジウム錫酸化物（以
下、ＩＴＯと示す。）、インジウム亜鉛酸化物、酸化ケイ素を添加したインジウム錫酸化
物、グラフェンなどの透光性を有する導電性材料を用いることができる。
【０２８７】
また、第１の電極層４０３０、５４１、第２の電極層４０３１、５４３はタングステン
（Ｗ）、モリブデン（Ｍｏ）、ジルコニウム（Ｚｒ）、ハフニウム（Ｈｆ）、バナジウム
（Ｖ）、ニオブ（Ｎｂ）、タンタル（Ｔａ）、クロム（Ｃｒ）、コバルト（Ｃｏ）、ニッ
ケル（Ｎｉ）、チタン（Ｔｉ）、白金（Ｐｔ）、アルミニウム（Ａｌ）、銅（Ｃｕ）、銀
（Ａｇ）等の金属、又はその合金、若しくはその金属窒化物から一つ、又は複数種を用い
て形成することができる。
【０２８８】
本実施の形態においては、図６に示す発光装置は下面射出型なので、第１の電極層５４
１は透光性、第２の電極層５４３は反射性を有する。よって、第１の電極層５４１に金属
膜を用いる場合は透光性を保てる程度膜厚を薄く、第２の電極層５４３に透光性を有する
導電膜を用いる場合は、反射性を有する導電膜を積層するとよい。
【０２８９】
また、第１の電極層４０３０、５４１、第２の電極層４０３１、５４３として、導電性
高分子（導電性ポリマーともいう）を含む導電性組成物を用いて形成することができる。
導電性高分子としては、いわゆるπ電子共役系導電性高分子が用いることができる。例え
ば、ポリアニリン又はその誘導体、ポリピロール又はその誘導体、ポリチオフェン又はそ
の誘導体、若しくはアニリン、ピロールおよびチオフェンの２種以上からなる共重合体若
しくはその誘導体などがあげられる。
【０２９０】
また、トランジスタは静電気などにより破壊されやすいため、駆動回路保護用の保護回
路を設けることが好ましい。保護回路は、非線形素子を用いて構成することが好ましい。
【０２９１】
以上のように実施の形態１で示したトランジスタを適用することで、様々な機能を有す
る半導体装置を提供することができる。
【０２９２】
本実施の形態に示す構成、方法などは、他の実施の形態に示す構成、方法などと適宜組
み合わせて用いることができる。
【０２９３】
（実施の形態３）
実施の形態１に示したトランジスタを用いて、対象物の情報を読み取るイメージセンサ
機能を有する半導体装置を作製することができる。
【０２９４】
図８（Ａ）に、イメージセンサ機能を有する半導体装置の一例を示す。図８（Ａ）はフ
ォトセンサの等価回路であり、図８（Ｂ）はフォトセンサの一部を示す断面図である。
【０２９５】
フォトダイオード６０２は、一方の電極がフォトダイオードリセット信号線６５８に、
他方の電極がトランジスタ６４０のゲートに電気的に接続されている。トランジスタ６４
０は、ソース又はドレインの一方がフォトセンサ基準信号線６７２に、ソース又はドレイ
ンの他方がトランジスタ６５６のソース又はドレインの一方に電気的に接続されている。
トランジスタ６５６は、ゲートがゲート信号線６５９に、ソース又はドレインの他方がフ
ォトセンサ出力信号線６７１に電気的に接続されている。
【０２９６】
なお、本明細書における回路図において、酸化物半導体膜を用いるトランジスタと明確
に判明できるように、酸化物半導体膜を用いるトランジスタの記号には「ＯＳ」と記載し
ている。図８（Ａ）において、トランジスタ６４０、トランジスタ６５６は実施の形態１
に示したトランジスタが適用でき、酸化物半導体膜を用いるトランジスタである。本実施
の形態では、実施の形態１で示したトランジスタ１４０と同様な構造を有するトランジス
タを適用する例を示す。トランジスタ６４０は、酸化物半導体膜上にチャネル保護膜とし
て機能する絶縁層が設けられた、ボトムゲート構造の逆スタガ型トランジスタである。
【０２９７】
図８（Ｂ）は、フォトセンサにおけるフォトダイオード６０２及びトランジスタ６４０
に示す断面図であり、絶縁表面を有する基板６０１（ＴＦＴ基板）上に、センサとして機
能するフォトダイオード６０２及びトランジスタ６４０が設けられている。フォトダイオ
ード６０２、トランジスタ６４０の上には接着層６０８を用いて基板６１３が設けられて
いる。
【０２９８】
トランジスタ６４０上には第１の保護絶縁膜６３１、第２の保護絶縁膜６３２、層間絶
縁膜６３３、層間絶縁膜６３４が設けられている。フォトダイオード６０２は、層間絶縁
膜６３３上に設けられ、層間絶縁膜６３３上に形成した電極層６４１ａ、６４１ｂと、層
間絶縁膜６３４上に設けられた電極層６４２との間に、層間絶縁膜６３３側から順に第１
半導体膜６０６ａ、第２半導体膜６０６ｂ、及び第３半導体膜６０６ｃを積層した構造を
有している。
【０２９９】
電極層６４１ｂは、層間絶縁膜６３４に形成された導電層６４３と電気的に接続し、電
極層６４２は電極層６４１ａを介して導電層６４５と電気的に接続している。導電層６４
５は、トランジスタ６４０のゲート電極層と電気的に接続しており、フォトダイオード６
０２はトランジスタ６４０と電気的に接続している。
【０３００】
ここでは、第１半導体膜６０６ａとしてｐ型の導電型を有する半導体膜と、第２半導体
膜６０６ｂとして高抵抗な半導体膜（Ｉ型半導体膜）、第３半導体膜６０６ｃとしてｎ型
の導電型を有する半導体膜を積層するｐｉｎ型のフォトダイオードを例示している。
【０３０１】
第１半導体膜６０６ａはｐ型半導体膜であり、ｐ型を付与する不純物元素を含むアモル
ファスシリコン膜により形成することができる。第１半導体膜６０６ａの形成には１３族
の不純物元素（例えばボロン（Ｂ））を含む半導体材料ガスを用いて、プラズマＣＶＤ法
により形成する。半導体材料ガスとしてはシラン（ＳｉＨ４）を用いればよい。または、
Ｓｉ２Ｈ６、ＳｉＨ２Ｃｌ２、ＳｉＨＣｌ３、ＳｉＣｌ４、ＳｉＦ４等を用いてもよい。
また、不純物元素を含まないアモルファスシリコン膜を形成した後に、拡散法やイオン注
入法を用いて該アモルファスシリコン膜に不純物元素を導入してもよい。イオン注入法等
により不純物元素を導入した後に加熱等を行うことで、不純物元素を拡散させるとよい。
この場合にアモルファスシリコン膜を形成する方法としては、ＬＰＣＶＤ法、気相成長法
、又はスパッタリング法等を用いればよい。第１半導体膜６０６ａの膜厚は１０ｎｍ以上
５０ｎｍ以下となるよう形成することが好ましい。
【０３０２】
第２半導体膜６０６ｂは、Ｉ型半導体膜（真性半導体膜）であり、アモルファスシリコ
ン膜により形成する。第２半導体膜６０６ｂの形成には、半導体材料ガスを用いて、アモ
ルファスシリコン膜をプラズマＣＶＤ法により形成する。半導体材料ガスとしては、シラ
ン（ＳｉＨ４）を用いればよい。または、Ｓｉ２Ｈ６、ＳｉＨ２Ｃｌ２、ＳｉＨＣｌ３、
ＳｉＣｌ４、ＳｉＦ４等を用いてもよい。第２半導体膜６０６ｂの形成は、ＬＰＣＶＤ法
、気相成長法、スパッタリング法等により行ってもよい。第２半導体膜６０６ｂの膜厚は
２００ｎｍ以上１０００ｎｍ以下となるように形成することが好ましい。
【０３０３】
第３半導体膜６０６ｃは、ｎ型半導体膜であり、ｎ型を付与する不純物元素を含むアモ
ルファスシリコン膜により形成する。第３半導体膜６０６ｃの形成には、１５族の不純物
元素（例えばリン（Ｐ））を含む半導体材料ガスを用いて、プラズマＣＶＤ法により形成
する。半導体材料ガスとしてはシラン（ＳｉＨ４）を用いればよい。または、Ｓｉ２Ｈ６
、ＳｉＨ２Ｃｌ２、ＳｉＨＣｌ３、ＳｉＣｌ４、ＳｉＦ４等を用いてもよい。また、不純
物元素を含まないアモルファスシリコン膜を形成した後に、拡散法やイオン注入法を用い
て該アモルファスシリコン膜に不純物元素を導入してもよい。イオン注入法等により不純
物元素を導入した後に加熱等を行うことで、不純物元素を拡散させるとよい。この場合に
アモルファスシリコン膜を形成する方法としては、ＬＰＣＶＤ法、気相成長法、又はスパ
ッタリング法等を用いればよい。第３半導体膜６０６ｃの膜厚は２０ｎｍ以上２００ｎｍ
以下となるよう形成することが好ましい。
【０３０４】
また、第１半導体膜６０６ａ、第２半導体膜６０６ｂ、及び第３半導体膜６０６ｃは、
アモルファス半導体ではなく、多結晶半導体を用いて形成してもよいし、微結晶（セミア
モルファス（Ｓｅｍｉ  Ａｍｏｒｐｈｏｕｓ  Ｓｅｍｉｃｏｎｄｕｃｔｏｒ：ＳＡＳ））
半導体を用いて形成してもよい。
【０３０５】
また、光電効果で発生した正孔の移動度は電子の移動度に比べて小さいため、ｐｉｎ型
のフォトダイオードはｐ型の半導体膜側を受光面とする方がよい特性を示す。ここでは、
ｐｉｎ型のフォトダイオードが形成されている基板６０１の面からフォトダイオード６０
２が受ける光６２２を電気信号に変換する例を示す。また、受光面とした半導体膜側とは
逆の導電型を有する半導体膜側からの光は外乱光となるため、電極層は遮光性を有する導
電膜を用いるとよい。また、ｎ型の半導体膜側を受光面として用いることもできる。
【０３０６】
第１の保護絶縁膜６３１、第２の保護絶縁膜６３２、層間絶縁膜６３３、層間絶縁膜６
３４としては、絶縁性材料を用いて、その材料に応じて、スパッタリング法、プラズマＣ
ＶＤ法、ＳＯＧ法、スピンコート、ディップ、スプレー塗布、液滴吐出法（インクジェッ
ト法等）、印刷法（スクリーン印刷、オフセット印刷等）、等を用いて形成することがで
きる。
【０３０７】
第１の保護絶縁膜６３１、第２の保護絶縁膜６３２としては、無機絶縁材料としては、
酸化シリコン層、酸化窒化シリコン層、酸化アルミニウム層、又は酸化窒化アルミニウム
層などの酸化物絶縁膜、窒化シリコン層、窒化酸化シリコン層、窒化アルミニウム層、又
は窒化酸化アルミニウム層などの窒化物絶縁膜の単層、又は積層を用いることができる。
【０３０８】
本実施の形態では、第１の保護絶縁膜６３１としてプラズマＣＶＤ法で形成した酸化窒
化シリコン膜を用い、第２の保護絶縁膜６３２としてスパッタリング法で形成した酸化ア
ルミニウム膜を用いる。
【０３０９】
酸化物半導体膜上に第２の保護絶縁膜６３２として設けられた酸化アルミニウム膜は、
水素、水分などの不純物、及び酸素の両方に対して膜を透過させない遮断効果（ブロック
効果）が高い。
【０３１０】
従って、酸化アルミニウム膜は、作製工程中及び作製後において、変動要因となる水素
、水分などの不純物の酸化物半導体膜への混入、及び酸化物半導体を構成する主成分材料
である酸素の酸化物半導体膜からの放出を防止する保護膜として機能する。
【０３１１】
層間絶縁膜６３３、６３４としては、表面凹凸を低減するため平坦化絶縁膜として機能
する絶縁膜が好ましい。層間絶縁膜６３３、６３４としては、例えばポリイミド、アクリ
ル樹脂、ベンゾシクロブテン樹脂、ポリアミド、エポキシ樹脂等の、耐熱性を有する有機
絶縁材料を用いることができる。また上記有機絶縁材料の他に、低誘電率材料（ｌｏｗ−
ｋ材料）、シロキサン系樹脂、ＰＳＧ（リンガラス）、ＢＰＳＧ（リンボロンガラス）等
の単層、又は積層を用いることができる。
【０３１２】
フォトダイオード６０２に入射する光６２２を検出することによって、被検出物の情報
を読み取ることができる。なお、被検出物の情報を読み取る際にバックライトなどの光源
を用いることができる。
【０３１３】
実施の形態１で示したトランジスタ１４０と同様な構造及び作製方法で得られるトラン
ジスタ６４０は、酸化物半導体膜表面のソース電極層およびドレイン電極層と重畳してお
らず露出した領域、特に酸化物半導体膜の側面端部のソース電極層およびドレイン電極層
と重畳していない領域において、不純物や酸素欠損が低減されており、キャリアとして機
能する電子の生成が抑制されている。
【０３１４】
従って、本実施の形態において図８で示す半導体装置を、酸化物半導体膜を用いた安定
した電気特性を有するトランジスタ６４０を含む信頼性の高い半導体装置として提供する
ことができる。また、そのような信頼性の高い半導体装置を歩留まりよく作製し、高生産
化を達成することができる。
【０３１５】
本実施の形態に示す構成、方法などは、他の実施の形態に示す構成、方法などと適宜組
み合わせて用いることができる。
【０３１６】
（実施の形態４）
本明細書に開示する半導体装置は、さまざまな電子機器（遊技機も含む）に適用するこ
とができる。電子機器としては、テレビジョン装置（テレビ、又はテレビジョン受信機と
もいう）、コンピュータ用などのモニタ、デジタルカメラ、デジタルビデオカメラ、デジ
タルフォトフレーム、携帯電話機、携帯型ゲーム機、携帯情報端末、音響再生装置、遊技
機（パチンコ機、スロットマシン等）、ゲーム筐体が挙げられる。これらの電子機器の具
体例を図９に示す。
【０３１７】
図９（Ａ）は、表示部を有するテーブル９０００を示している。テーブル９０００は、
筐体９００１に表示部９００３が組み込まれており、表示部９００３により映像を表示す
ることが可能である。なお、４本の脚部９００２により筐体９００１を支持した構成を示
している。また、電力供給のための電源コード９００５を筐体９００１に有している。
【０３１８】
実施の形態１乃至３のいずれかに示す半導体装置は、表示部９００３に用いることが可
能であり、電子機器に高い信頼性を付与することができる。
【０３１９】
表示部９００３は、タッチ入力機能を有しており、テーブル９０００の表示部９００３
に表示された表示ボタン９００４を指などで触れることで、画面操作や、情報を入力する
ことができ、また他の家電製品との通信を可能とする、又は制御を可能とすることで、画
面操作により他の家電製品をコントロールする制御装置としてもよい。例えば、実施の形
態３に示したイメージセンサ機能を有する半導体装置を用いれば、表示部９００３にタッ
チ入力機能を持たせることができる。
【０３２０】
また、筐体９００１に設けられたヒンジによって、表示部９００３の画面を床に対して
垂直に立てることもでき、テレビジョン装置としても利用できる。狭い部屋においては、
大きな画面のテレビジョン装置は設置すると自由な空間が狭くなってしまうが、テーブル
に表示部が内蔵されていれば、部屋の空間を有効に利用することができる。
【０３２１】
図９（Ｂ）は、テレビジョン装置９１００を示している。テレビジョン装置９１００は
、筐体９１０１に表示部９１０３が組み込まれており、表示部９１０３により映像を表示
することが可能である。なお、ここではスタンド９１０５により筐体９１０１を支持した
構成を示している。
【０３２２】
テレビジョン装置９１００の操作は、筐体９１０１が備える操作スイッチや、別体のリ
モコン操作機９１１０により行うことができる。リモコン操作機９１１０が備える操作キ
ー９１０９により、チャンネルや音量の操作を行うことができ、表示部９１０３に表示さ
れる映像を操作することができる。また、リモコン操作機９１１０に、当該リモコン操作
機９１１０から出力する情報を表示する表示部９１０７を設ける構成としてもよい。
【０３２３】
図９（Ｂ）に示すテレビジョン装置９１００は、受信機やモデムなどを備えている。テ
レビジョン装置９１００は、受信機により一般のテレビ放送の受信を行うことができ、さ
らにモデムを介して有線又は無線による通信ネットワークに接続することにより、一方向
（送信者から受信者）又は双方向（送信者と受信者間、あるいは受信者間同士など）の情
報通信を行うことも可能である。
【０３２４】
実施の形態１乃至３のいずれかに示す半導体装置は、表示部９１０３、９１０７に用い
ることが可能であり、テレビジョン装置、及びリモコン操作機に高い信頼性を付与するこ
とができる。
【０３２５】
図９（Ｃ）はコンピュータであり、本体９２０１、筐体９２０２、表示部９２０３、キ
ーボード９２０４、外部接続ポート９２０５、ポインティングデバイス９２０６等を含む
。
【０３２６】
実施の形態１乃至３のいずれかに示す半導体装置は、表示部９２０３に用いることが可
能であり、コンピュータに高い信頼性を付与することができる。
【０３２７】
図１０（Ａ）及び図１０（Ｂ）は２つ折り可能なタブレット型端末である。図１０（Ａ
）は、開いた状態であり、タブレット型端末は、筐体９６３０、表示部９６３１ａ、表示
部９６３１ｂ、表示モード切り替えスイッチ９０３４、電源スイッチ９０３５、省電力モ
ード切り替えスイッチ９０３６、留め具９０３３、操作スイッチ９０３８、を有する。
【０３２８】
実施の形態１乃至３のいずれかに示す半導体装置は、表示部９６３１ａ、表示部９６３
１ｂに用いることが可能であり、信頼性の高いタブレット型端末とすることが可能となる
。
【０３２９】
表示部９６３１ａは、一部をタッチパネルの領域９６３２ａとすることができ、表示さ
れた操作キー９６３８にふれることでデータ入力をすることができる。なお、表示部９６
３１ａにおいては、一例として半分の領域が表示のみの機能を有する構成、もう半分の領
域がタッチパネルの機能を有する構成を示しているが該構成に限定されない。表示部９６
３１ａの全ての領域がタッチパネルの機能を有する構成としても良い。例えば、表示部９
６３１ａの全面をキーボードボタン表示させてタッチパネルとし、表示部９６３１ｂを表
示画面として用いることができる。
【０３３０】
また、表示部９６３１ｂにおいても表示部９６３１ａと同様に、表示部９６３１ｂの一
部をタッチパネルの領域９６３２ｂとすることができる。また、タッチパネルのキーボー
ド表示切り替えボタン９６３９が表示されている位置に指やスタイラスなどでふれること
で表示部９６３１ｂにキーボードボタン表示することができる。
【０３３１】
また、タッチパネルの領域９６３２ａとタッチパネルの領域９６３２ｂに対して同時に
タッチ入力することもできる。
【０３３２】
また、表示モード切り替えスイッチ９０３４は、縦表示又は横表示などの表示の向きを
切り替え、白黒表示やカラー表示の切り替えなどを選択できる。省電力モード切り替えス
イッチ９０３６は、タブレット型端末に内蔵している光センサで検出される使用時の外光
の光量に応じて表示の輝度を最適なものとすることができる。タブレット型端末は光セン
サだけでなく、ジャイロ、加速度センサ等の傾きを検出するセンサなどの他の検出装置を
内蔵させてもよい。
【０３３３】
また、図１０（Ａ）では表示部９６３１ｂと表示部９６３１ａの表示面積が同じ例を示
しているが特に限定されず、一方のサイズともう一方のサイズが異なっていてもよく、表
示の品質も異なっていてもよい。例えば一方が他方よりも高精細な表示を行える表示パネ
ルとしてもよい。
【０３３４】
図１０（Ｂ）は、閉じた状態であり、タブレット型端末は、筐体９６３０、太陽電池９
６３３、充放電制御回路９６３４、バッテリー９６３５、ＤＣＤＣコンバータ９６３６を
有する。なお、図１０（Ｂ）では充放電制御回路９６３４の一例としてバッテリー９６３
５、ＤＣＤＣコンバータ９６３６を有する構成について示している。
【０３３５】
なお、タブレット型端末は２つ折り可能なため、未使用時に筐体９６３０を閉じた状態
にすることができる。従って、表示部９６３１ａ、表示部９６３１ｂを保護できるため、
耐久性に優れ、長期使用の観点からも信頼性の優れたタブレット型端末を提供できる。
【０３３６】
また、この他にも図１０（Ａ）及び図１０（Ｂ）に示したタブレット型端末は、様々な
情報（静止画、動画、テキスト画像など）を表示する機能、カレンダー、日付又は時刻な
どを表示部に表示する機能、表示部に表示した情報をタッチ入力操作又は編集するタッチ
入力機能、様々なソフトウェア（プログラム）によって処理を制御する機能、等を有する
ことができる。
【０３３７】
タブレット型端末の表面に装着された太陽電池９６３３によって、電力をタッチパネル
、表示部、又は映像信号処理部等に供給することができる。なお、太陽電池９６３３は、
筐体９６３０の片面又は両面に設けることができ、バッテリー９６３５の充電を効率的に
行う構成とすることができる。なおバッテリー９６３５としては、リチウムイオン電池を
用いると、小型化を図れる等の利点がある。
【０３３８】
また、図１０（Ｂ）に示す充放電制御回路９６３４の構成、及び動作について図１０（
Ｃ）にブロック図を示し説明する。図１０（Ｃ）には、太陽電池９６３３、バッテリー９
６３５、ＤＣＤＣコンバータ９６３６、コンバータ９６３７、スイッチＳＷ１乃至ＳＷ３
、表示部９６３１について示しており、バッテリー９６３５、ＤＣＤＣコンバータ９６３
６、コンバータ９６３７、スイッチＳＷ１乃至ＳＷ３が、図１０（Ｂ）に示す充放電制御
回路９６３４に対応する箇所となる。
【０３３９】
まず外光により太陽電池９６３３により発電がされる場合の動作の例について説明する
。太陽電池９６３３で発電した電力は、バッテリー９６３５を充電するための電圧となる
ようＤＣＤＣコンバータ９６３６で昇圧又は降圧がなされる。そして、表示部９６３１の
動作に太陽電池９６３３からの電力が用いられる際にはスイッチＳＷ１をオンにし、コン
バータ９６３７で表示部９６３１に必要な電圧に昇圧又は降圧をすることとなる。また、
表示部９６３１での表示を行わない際には、ＳＷ１をオフにし、ＳＷ２をオンにしてバッ
テリー９６３５の充電を行う構成とすればよい。
【０３４０】
なお太陽電池９６３３については、発電手段の一例として示したが、特に限定されず、
圧電素子（ピエゾ素子）や熱電変換素子（ペルティエ素子）などの他の発電手段によるバ
ッテリー９６３５の充電を行う構成であってもよい。例えば、無線（非接触）で電力を送
受信して充電する無接点電力伝送モジュールや、また他の充電手段を組み合わせて行う構
成としてもよい。
【０３４１】
本実施の形態に示す構成、方法などは、他の実施の形態に示す構成、方法などと適宜組
み合わせて用いることができる。
【符号の説明】
【０３４２】
１００    基板
１０１    ゲート電極層
１０２    ゲート絶縁膜
１０３    酸化物半導体膜
１０３ａ    領域
１０５    導電膜
１０５ａ    ソース電極層
１０５ｂ    ドレイン電極層
１０８    第１の保護絶縁膜
１０９    第２の保護絶縁膜
１１０    平坦化絶縁膜
１１１    ゲート電極層
１１３    酸化物半導体膜
１３６    下地絶縁膜
１４０    トランジスタ
１５０    トランジスタ
５００    基板
５０２    ゲート絶縁膜
５０４    層間絶縁膜
５０５    カラーフィルタ層
５０６    絶縁膜
５０７    隔壁
５１０    トランジスタ
５１１ａ    ゲート電極層
５１１ｂ    ゲート電極層
５１２    酸化物半導体膜
５１３ａ    導電層
５１４    第１の保護絶縁膜
５１５    第２の保護絶縁膜
５２０    容量素子
５２１ａ    導電層
５２１ｂ    導電層
５２２    酸化物半導体膜
５２３    導電層
５３０    配線層交差部
５３３    導電層
５４０    発光素子
５４１    電極層
５４２    電界発光層
５４３    電極層
５５３    絶縁層
６０１    基板
６０２    フォトダイオード
６０６ａ    半導体膜
６０６ｂ    半導体膜
６０６ｃ    半導体膜
６０８    接着層
６１３    基板
６３１    第１の保護絶縁膜
６３２    第２の保護絶縁膜
６３３    層間絶縁膜
６３４    層間絶縁膜
６４０    トランジスタ
６４１ａ    電極層
６４１ｂ    電極層
６４２    電極層
６４３    導電層
６４５    導電層
６５６    トランジスタ
６５８    フォトダイオードリセット信号線
６５９    ゲート信号線
６７１    フォトセンサ出力信号線
６７２    フォトセンサ基準信号線
２１００    基板
２１０２    絶縁膜
２１０６    酸化物半導体膜
２１１２    ゲート絶縁膜
２１１８    保護絶縁膜
４００１    基板
４００２    画素部
４００３    信号線駆動回路
４００４    走査線駆動回路
４００５    シール材
４００６    基板
４００８    液晶層
４０１０    トランジスタ
４０１１    トランジスタ
４０１３    液晶素子
４０１５    接続端子電極
４０１６    端子電極
４０１９    異方性導電膜
４０２０    第１の保護絶縁膜
４０２１    第２の保護絶縁膜
４０２２    絶縁膜
４０２４    絶縁膜
４０３０    電極層
４０３１    電極層
４０３２    絶縁膜
４０３５    スペーサ
４５１０    隔壁
４５１１    電界発光層
４５１３    発光素子
４５１４    充填材
９０００    テーブル
９００１    筐体
９００２    脚部
９００３    表示部
９００４    表示ボタン
９００５    電源コード
９０３３    留め具
９０３４    スイッチ
９０３５    電源スイッチ
９０３６    スイッチ
９０３８    操作スイッチ
９１００    テレビジョン装置
９１０１    筐体
９１０３    表示部
９１０５    スタンド
９１０７    表示部
９１０９    操作キー
９１１０    リモコン操作機
９２０１    本体
９２０２    筐体
９２０３    表示部
９２０４    キーボード
９２０５    外部接続ポート
９２０６    ポインティングデバイス
９６３０    筐体
９６３１    表示部
９６３１ａ    表示部
９６３１ｂ    表示部
９６３２ａ    領域
９６３２ｂ    領域
９６３３    太陽電池
９６３４    充放電制御回路
９６３５    バッテリー
９６３６    ＤＣＤＣコンバータ
９６３７    コンバータ
９６３８    操作キー
９６３９    ボタン
【図１】
0006049974.tif 000007
【図２】
0006049974.tif 000008
【図３】
0006049974.tif 000009
【図４】
0006049974.tif 000010
【図５】
0006049974.tif 000011
【図６】
0006049974.tif 000012
【図７】
0006049974.tif 000013
【図８】
0006049974.tif 000014
【図９】
0006049974.tif 000015
【図１０】
0006049974.tif 000016
【図１５】
0006049974.tif 000017
【図１１】
0006049974.tif 000018
【図１２】
0006049974.tif 000019
【図１３】
0006049974.tif 000020
【図１４】
0006049974.tif 000021